(57)【要約】本発明は、セルロース系化合物または弱酸化合物系を単独でまたは組み合わせてテンプレートとして用いて合成された伝導性高分子を合成し、これを電極活物質用バインダー物質として用いて電極活物質組成物を作り、さらにこれを用いて製造したリチウムイオン電池に関する。好ましい活物質組成物としてＰＥＤＯＴ：ＣＭＣを合成し、これをバインダーとして用いて製造したリチウムイオン電池に関する。本発明の技術を利用すれば、黒煙成分またはシリコン成分の単独、またはこれらの活物質との混合物からなる負極活物質、ニッケル−コバルト−マンガン系（ＮＣＭ）活物質、ニッケル−コバルト−アルミニウム系（ＮＣＡ）活物質、リチウムコバルトオキサイド（ＬＣＯ）活物質、及びその他のリチウムを含む各種正極活物質で構成されたリチウムイオン電池のサイクル特性、すなわち寿命を向上させることができるという大きい利点がある。【選択図】図１
2021518985.tif 000002
【特許請求の範囲】
【請求項１】
リチウムイオン電池であって、
前記リチウムイオン電池の負電極及び正電極のうちのいずれか一方または両方の活物質組成物が、
セルロース系化合物をテンプレートとして用いて合成されたセルロース系伝導性高分子のバインダー、
前記セルロース系伝導性高分子のバインダーと他の種類の化合物をテンプレートとして用いて合成された伝導性高分子１種以上とが混合された混合伝導性高分子バインダー、及び
水溶液の状態で水素イオン指数（ｐＨ）が２〜６の範囲である高分子化合物をテンプレートとして用いて合成されたセルロース系伝導性高分子のバインダーのうちの少なくとも一つを含むことを特徴とする、リチウムイオン電池。
【請求項２】
前記セルロース系化合物は、セルロース分子の−ＯＲ基の−Ｒ成分の一部が、水に可溶な成分で置換されており、前記置換度が０．５以上であり；
前記セルロース系化合物は、セルロース分子の−ＯＲの−Ｒ成分がアルキルカルボン酸またはこれらの塩化合物、またはヒドロキシ基であることを特徴とする、請求項１に記載のリチウムイオン電池。
【請求項３】
前記アルキルカルボン酸またはこれらの塩化合物のアルキル基の長さが炭素数１〜４であり、
前記セルロース系化合物は、置換度０．５以上のカルボキシメチルセルロース（ｃａｒｂｏｘｙ  ｍｅｔｈｙｌ  ｃｅｌｌｕｌｏｓｅ：ＣＭＣ）であることを特徴とする、請求項２に記載のリチウムイオン電池。
【請求項４】
前記セルロース系化合物は、重量平均分子量が５０，０００〜４，０００，０００ｇ／ｍｏｌｅであり、
これらをテンプレートとして用いて合成された伝導性高分子は、アニリン、ピロール、チオフェン及びこれらから変性された変性伝導性高分子のうちの少なくとも一つを含み、
前記伝導性高分子の表面抵抗が１０８オーム／面積以下であることを特徴とする、請求項１〜３のいずれか一項に記載のリチウムイオン電池。
【請求項５】
前記セルロース系伝導性高分子は、
ポリ（３，４−エチレンジオキシチオフェン）：カルボキシメチルセルロース（ＰＥＤＯＴ：ＣＭＣ）であって、テンプレートとしてのカルボキシメチルセルロース（ＣＭＣ）とモノマーとしてのＥＤＯＴとが、ＥＤＯＴ１モルに対してＣＭＣを０．２〜５モル比の範囲で含んで合成され、
前記ＰＥＤＯＴ：ＣＭＣの水分散液に含まれているＰＥＤＯＴ：ＣＭＣの固形分含有量が１〜１０％であることを特徴とする、請求項４に記載のリチウムイオン電池。
【請求項６】
前記セルロース系伝導性高分子のバインダーのテンプレートは、前記セルロース系化合物にアクリル系化合物を混合した混合テンプレートであることを特徴とする、請求項１〜５のいずれか一項に記載のリチウムイオン電池。
【請求項７】
前記セルロース系化合物は、カルボキシメチルセルロースであり、前記他の種類の化合物は、アクリル系高分子がポリアクリル酸であり、
バインダー水分散液に含まれている混合テンプレートで合成された伝導性高分子の固形分含有量は１〜１０％であり、
前記カルボキシメチルセルロースと前記ポリアクリル酸の重量比は（９５：５）〜（５：９５）であることを特徴とする、請求項６に記載のリチウムイオン電池。
【請求項８】
前記他の種類の化合物は、水溶液の状態で水素イオン指数（ｐＨ）が２〜６の範囲である高分子化合物またはポリスチレンスルホン酸（ｐｏｌｙｓｔｙｒｅｎｅｓｕｌｆｏｎｉｃ  ａｃｉｄ；ＰＳＳＡ）であり、
バインダー水分散液に含まれている全体伝導性高分子バインダーの固形分含有量が１〜１０％であることを特徴とする、請求項１〜７のいずれか一項に記載のリチウムイオン電池。
【請求項９】
前記他の種類の化合物は、ポリアクリル酸（ＰＡＡ）及びポリスチレンスルホン酸（ｐｏｌｙｓｔｙｒｅｎｅｓｕｌｆｏｎｉｃ  ａｃｉｄ；ＰＳＳＡ）のうちの少なくとも一つを含むものであり、
前記セルロース系化合物をテンプレートとして用いて合成された伝導性高分子と他の種類の化合物をテンプレートとして合成された伝導性高分子との混合割合は、一つの成分が重量比で５％以上であることを特徴とする、請求項８に記載のリチウムイオン電池。
【請求項１０】
前記活物質組成物が電極層の緻密度及び伝導度の増進のためのカーボンナノチューブをさらに含むことを特徴とする、請求項１〜９のいずれか一項に記載のリチウムイオン電池。
【請求項１１】
前記活物質組成物におけるカーボンナノチューブは、伝導性高分子バインダーの固形分１００重量部に対して５〜３００重量部であることを特徴とする、請求項１０に記載のリチウムイオン電池。
【請求項１２】
前記カーボンナノチューブは、単層カーボンナノチューブ、二層カーボンナノチューブ及び多層カーボンナノチューブのうちのいずれか一つまたは２つ以上の組み合わせであり、
前記カーボンナノチューブの長さは、５〜１００ミクロンであることを特徴とする、請求項１０または１１に記載のリチウムイオン電池。
【請求項１３】
前記活物質組成物は、負極活物質組成物であって、
シリコン成分を有効成分とする負極活物質、または前記シリコン成分に黒鉛が含まれている負極活物質を含むことを特徴とする、請求項１〜１２のいずれか一項に記載のリチウムイオン電池。
【請求項１４】
前記負極活物質の前記シリコン成分がシリコンまたはシリコン系酸化物成分であり、前記シリコン成分を有効成分として含む負極活物質の場合、前記負極活物質の含有量が前記負極活物質組成物の全体固形分の重量に対して１０〜８５重量％であるか、或いは、
前記負極活物質が、前記シリコンまたは前記シリコン系酸化物成分に前記黒鉛が含まれている負極活物質である場合、前記負極活物質の含有量が前記負極活物質組成物の全体固形分の重量に対して４０〜９８重量％であることを特徴とする、請求項１３に記載のリチウムイオン電池。
【請求項１５】
前記黒鉛と混合される前記シリコンまたは前記シリコン系酸化物成分の含有量は全体の前記負極活物質の１〜９０重量％であることを特徴とする、請求項１４に記載のリチウムイオン電池。
【請求項１６】
前記負極活物質組成物を含む負電極活物質スラリー組成物の含有量は、前記負電極活物質スラリーの全体固形分含有量の５〜６０重量％であり、前記負電極の厚さは、２〜５０ミクロンであることを特徴とする、請求項１３〜１５のいずれか一項に記載のリチウムイオン電池。
【請求項１７】
前記負極活物質が、前記シリコン成分を単独で有効成分として含む負極活物質である場合、負極層の厚さは５〜４０ミクロンであるか、或いは、
前記負極活物質が、前記シリコンまたは前記シリコン系酸化物成分に前記黒鉛が含まれている負極活物質である場合、前記負極層の厚さは５〜５０ミクロンであることを特徴とする、請求項１３〜１６のいずれか一項に記載のリチウムイオン電池。
【請求項１８】
負電極活物質スラリーの粘度調整用に増粘剤をさらに添加し、前記負電極活物質スラリー粘度調整用増粘剤は、ヒドロキシプロピルセルロース、エチルセルロース、カルボキシメチルセルロースを含むセルロース系増粘剤、または
重量平均分子量１，０００，０００ｇ／ｍｏｌｅ以上のアクリル系高分子化合物であることを特徴とする、請求項１３〜１７のいずれか一項に記載のリチウムイオン電池。
【請求項１９】
前記活物質組成物が正極活物質組成物であり、
正極活物質は、リチウム、マンガン、ニッケル、コバルト及びアルミニウム成分のうちの少なくとも一つを含むことを特徴とする、請求項１〜１２のいずれか一項に記載のリチウムイオン電池。
【請求項２０】
リチウムイオン電池の負電極または正電極の活物質組成物に使用されるバインダーにおいて、
前記バインダーは、
セルロース系化合物をテンプレートとして用いて合成されたセルロース系伝導性高分子のバインダー、
前記セルロース系伝導性高分子のバインダーと他の種類の化合物をテンプレートとして用いて合成された伝導性高分子１種以上とが混合された混合伝導性高分子バインダー、及び
水溶液の状態で水素イオン指数（ｐＨ）が２〜６の範囲である高分子化合物をテンプレートとして用いて合成されたセルロース系伝導性高分子のバインダーのうちの少なくとも一つを含むバインダーであることを特徴とする、リチウムイオン電池の活物質組成物用バインダー。
【請求項２１】
前記セルロース系伝導性高分子のバインダーのテンプレートは、前記セルロース系化合物にアクリル系化合物を混合した混合テンプレートであることを特徴とする、請求項２０に記載のリチウムイオン電池の活物質組成物用バインダー。
【請求項２２】
前記バインダーは、ポリアクリル酸（ＰＡＡ）及びポリスチレンスルホン酸（ｐｏｌｙｓｔｙｒｅｎｅｓｕｌｆｏｎｉｃ  ａｃｉｄ；ＰＳＳＡ）のうちの少なくとも一つを含むものであり、
前記他の種類の化合物をテンプレートとして用いて合成された伝導性高分子の混合割合は、一つの成分が重量比で５％以上であることを特徴とする、請求項２０または２１に記載のリチウムイオン電池の活物質組成物用バインダー。
【発明の詳細な説明】
【技術分野】
【０００１】
本発明は、リチウムイオン電池の活物質組成物及びこれを用いたリチウムイオン電池に関し、より具体的には、セルロース系または弱酸化合物をテンプレートとして用いて伝導性高分子を作り、これを含む活物質スラリー組成物及びこれを用いたリチウムイオン電池に関する。
【背景技術】
【０００２】
リチウムイオン電池は、リチウムを含んでいる化合物粒子の正極活物質、及び黒鉛に代表される負極活物質をバインダーと共に混合してアルミニウムまたは銅などの極板物質の表面に正極活物質層及び負極活物質層を形成し、ここに電解質を含浸した後、これらの間に、分離膜と呼ばれる、いわゆるセパレーター（ｓｅｐａｒａｔｏｒ）を挟んでラミネートすることにより作られる。
【０００３】
リチウムイオン電池は、表面における吸着及び脱着を繰り返しながら作動する電気二重層の蓄電装置、すなわちキャパシタとは異なり、リチウムイオンが正極活物質層と負極活物質層との間を行き来しながら充電と放電の過程を経る。リチウムイオンは、正極活物質層と負極活物質層内に挿入（ｉｎｔｅｒｃａｌａｔｉｏｎ）されてから抜け出る過程を繰り返し行う。この過程中に充放電回数が増加するにつれて初期放電容量が低減して性能の低下に繋がる、いわゆるサイクル特性の低下に繋がる。
【０００４】
サイクル特性が悪くなる程度、充電／放電が繰り返し行われるにつれて初期容量が低下する程度は、活物質の種類によって異なることが知られており、正極活物質として使用されるリチウムコバルトオキサイド（ｌｉｔｈｉｕｍ−ｃｏｂａｌｔｏｘｉｄｅ：ＬＣＯ）、または負極活物質として使用される黒鉛は、初期放電容量が比較的緩やかに低下してサイクル特性が比較的良いものと知られているが、ニッケルまたはアルミニウムが導入されたニッケル−コバルト−マンガン（ｎｉｃｋｅｌ−ｃｏｂａｌｔ−ｍａｎｇａｎｅｓｅ：ＮＣＭ）活物質またはニッケル−コバルト−アルミニウム（ｎｉｃｋｅｌ−ｃｏｂａｌｔ−ａｌｕｍｉｎｕｍ：ＮＣＡ）活物質、または、負極活物質として使用される場合には容量が非常に高いことが知られているシリコン金属粒子やシリコン酸化物などの活物質は、サイクル回数による初期容量の減少が急激に進んでいわゆるサイクル特性が急激に悪くなる特性を示す。
【０００５】
リチウムイオン電池の製造の際に、これらの活物質粒子間の接着力を増進させ、特に極板との接着力を増進させるために、バインダー物質を使用する。一般的に多く使用するバインダーとしては、正極活物質の場合には、水系溶媒を使用することが難しいため、ポリフッ化ビニリデン（ｐｏｌｙｖｉｎｙｌｉｄｅｎｅｆｌｏｕｒｉｄｅ：ＰＶＤＦ）などの有機系バインダーがあり、負極活物質の場合には、カルボキシル化メチルセルロース（ｃａｒｂｏｘｙｌａｔｅｄ  ｍｅｔｈｙｌｃｅｌｌｕｌｏｓｅ：ＣＭＣ）、スチレン−ブタジエンゴム（ｓｔｙｒｅｎｅ−ｂｕｔａｄｉｅｎｅ  ｒｕｂｂｅｒ：ＳＢＲ）、ポリアクリル酸（Ｐｏｌｙａｃｒｙｌｉｃ  ａｃｉｄ：ＰＡＡ）などの化合物があるが、これらの化合物は、単独で或いは互いに組み合わせて使用される。
【０００６】
これらのバインダー物質、電気伝導度向上のためのカーボンブラック、及び活物質などの主要成分をＮ−メチル−２−ピロリドン（Ｎ−ｍｅｔｈｙｌ−２−ｐｙｒｒｏｌｉｄｏｎｅ：ＮＭＰ）、水などの溶媒と共に混合して活物質組成物を作り、これを用いて再び極板に一定厚さの塗膜を形成し、これを電極材料として用いてリチウムイオン電池を製造する。
【０００７】
負極活物質として黒鉛を使用する場合には、黒鉛自体の電気伝導度が高いため、別のカーボンブラックを使用しないか或いは少量のみを使用する。
【０００８】
リチウムイオン電池用活物質組成物の製造時のバインダーの含有量は非常に低い方である。たとえば黒鉛を使用する負極活物質の場合、黒鉛が９５％以上であり、残りがバインダーとカーボンブラックからなっている。このようにバインダー物質の含有量が非常に低いため、活物質及びカーボンブラックとの均一な分散、極板との接着力、及び電極層内の緻密度が非常に重要である。
【０００９】
カーボンブラックは、表面に水酸基（−ＯＨ）が多く存在する物質として知られており、この水酸基のため、カーボンブラックが互いに凝集して有機溶媒及びバインダーとの均一な分散がうまく行われないことが知られている。カーボンブラックが充放電過程、すなわち、発熱と冷却の過程を経る間、バインダー物質との接着力が低下するか、或いは伝導度が低下することが発生する。実際に１００回サイクル充放電試験を完了したリチウムイオン電池を解体すると、活物質層が極板から分離される場合が多く発見されている。また、極板を介した複合インピーダンスを測定すると抵抗値が大きく増加することが知られている。このように充放電過程を経る間に極板間抵抗が増加するというのは、カーボンブラックが電気伝導通路としての役割を果たさないことを意味し、これはリチウムイオン電池の性能低下に繋がる。
【００１０】
かかるカーボンブラックの欠点を補完し、且つ活物質組成物からなる電極層自体の安定的な電気伝導度を与えるために、韓国公開特許第１０−２０１６−０１００１３３号公報は、従来のＰＶＤＦ系バインダーの電気伝導度を補完して、向上した寿命特性を有するリチウム電池を作ることができるように伝導性水系バインダーを含む正極活物質組成物を提案した。特に韓国公開特許第１０−２０１６−０１００１３３号公報の正極活物質組成物は、伝導性を有する物質であるＰＥＤＯＴ：ＰＳＳＡをバインダーとして用いて混合して使用され、伝導性物質の伝導性が維持される利点を発揮することにより、従来のＰＶＤＦ系バインダーに比べて改善された。しかし、連続的な充放電サイクル試験の寿命特性と電池の容量を増加させることができる性能の改善が依然として必要な状況である。
【００１１】
伝導性高分子バインダーを使用する場合でも、カーボンブラック自体が凝集している現象を根本的に防ぐことができないため、サイクル回数が増加するにつれてサイクル特性が大幅に低下するという問題点を根本的に改善させることはない。また、従来のリチウムイオン電池の組成物は、容量増大のために、活物質を９０％以上含有し、残部が有機バインダー及び伝導性増進剤としてのカーボンブラックからなり、有機バインダーの割合はかなり低い。なぜなら、このような活物質組成物は、容量増大のために活物質の量が増えなければならないからである。
【００１２】
しかし、容量が非常に高い活物質は、例えば、理論容量が４，０００ｍＡｈ／ｇ以上であるシリコン金属粒子の場合には、シリコン自体の容量が非常に高いため、負電極層の厚さを厚くしなくても十分な容量を示すことができる。このような場合には、むしろ電極層の厚さを薄くすることもできるが、この時、負電極活物質組成物に占める活物質の割合が高くなると、スラリーの粘性が高くなり、固形分の含有量があまり高くなって薄い厚さの電極層を形成することが難しくなるという問題点がある。
【００１３】
このようにシリコン系活物質などのように充放電の際に膨張／収縮が激しい活物質を使用する場合には、これらの活物質を単独で使用するよりは、黒鉛と混合して使用することが一般的である。しかし、この際にも、シリコン金属粒子またはＳｉＯｘなどの活物質が混合されている場合、充放電による膨張／収縮が同様に起こるという問題点がある。
【先行技術文献】
【特許文献】
【００１４】
【特許文献１】韓国公開特許第１０−２０１６−０１００１３３号公報
【発明の概要】
【発明が解決しようとする課題】
【００１５】
本発明は、かかる問題点を解決するためになされたものであり、伝導性高分子であっても、テンプレート化合物としてどれを使用するかによって異なる特性を示すので、その目的は、リチウムイオン電池用バインダーとして最も良い特性を示すことができ、且つ、従来のバインダー物質と同じ系統の化合物をテンプレートとして用いて共役型伝導性高分子を合成したバインダーを提供することにある。また、本発明は、活物質との適合性に優れるうえ、リチウムイオン電池の寿命特性を向上させることができる新しい共役型伝導性高分子バインダーを提供することを目的とする。
【００１６】
また、本発明は、リチウムイオン電池の正電極または負電極活物質用の新しいバインダー物質を提供することで、リチウムイオン電池の充放電寿命を向上させる技術、及びこれを用いた寿命特性の良い大容量・長寿命のリチウムイオン電池を提供することを目的とする。
【００１７】
また、本発明は、高容量の負極活物質を用いてリチウムイオン電池を製造する場合、電極層の厚さを薄くしながら、この電極活物質層が極板に強く接着されており、電極層をなす物質の緻密さを増加させて充放電サイクル特性を向上させることができる新しい負電極活物質組成物を提供し、これを備えるリチウムイオン電池を提供することを目的とする。
【課題を解決するための手段】
【００１８】
上記の目的を達成するために、本発明では、新しい共役型伝導性高分子化合物を合成し、これをリチウムイオン電池の電極材料である活物質との混合時のバインダー物質として使用する方法を採用した。
【００１９】
本発明の新しいバインダーは、従来からリチウムイオン電池の負電極活物質用バインダーとして多く使用しているセルロース系または弱酸化合物系を用いて伝導性高分子を作り、これを活物質用バインダーとして活用する。
【００２０】
本発明の伝導性高分子バインダーは、アニリン、ピロール、チオフェンまたは３，４−エチレンジオキシチオフェンなどの伝導性高分子合成用モノマー、またはこれから変性された変性伝導性高分子用モノマーから合成された伝導性高分子内にセルロース系化合物をテンプレートとして用いて合成された伝導性高分子バインダーである。この新しいバインダーは、活物質との混合時のバインダー物質自体が電気伝導性を有することで正極または負極活物質との混合性及び接着力を良くし、電極物質層の極板材料との接着力をさらに良くし、特に活物質スラリーの流れ特性が良くて従来のリチウムイオン電池の極板製膜工程に適合するだけでなく、合成された伝導性高分子バインダーの酸性度が低くて構成物質の腐食やリチウムイオンの損失を減少させることにより、最終的にはリチウムイオン電池の充放電サイクル特性を向上させるように設計されたものである。
【００２１】
本発明のリチウムイオン電池において、前記リチウムイオン電池の負電極及び正電極のいずれか一方または両方の活物質組成物は、セルロース系化合物をテンプレートとして用いて合成されたセルロース系伝導性高分子バインダー、前記セルロース系伝導性高分子バインダーと他の種類の化合物をテンプレートとして用いて合成された伝導性高分子１種以上とが混合された混合伝導性高分子バインダー、及び水溶液の状態で水素イオン指数（ｐＨ）が２〜６の範囲である高分子化合物をテンプレートとして用いて合成されたセルロース系伝導性高分子バインダーのうちの少なくとも一つを含むことを特徴とする。
【００２２】
また、本発明のリチウムイオン電池において、前記セルロース系化合物は、セルロース分子の−ＯＲ基の−Ｒ成分の一部が、水に可溶な成分で置換されており、前記置換度が０．５以上であり；前記セルロース系化合物は、セルロース分子の−ＯＲの−Ｒ成分がアルキルカルボン酸、またはこれらの塩化合物またはヒドロキシ基であることを特徴とする。
【００２３】
また、本発明のリチウムイオン電池において、前記アルキルカルボン酸またはこれらの塩化合物のアルキル基の長さは炭素数１〜４であり；前記セルロース系化合物は置換度０．５以上のカルボキシメチルセルロース（ｃａｒｂｏｘｙ  ｍｅｔｈｙｌ  ｃｅｌｌｕｌｏｓｅ：ＣＭＣ）であることを特徴とする。
【００２４】
また、本発明のリチウムイオン電池において、前記セルロース系化合物は、重量平均分子量が５０，０００〜４，０００，０００ｇ／ｍｏｌｅであり、これらをテンプレートとして用いて合成された伝導性高分子は、アニリン、ピロール、チオフェン及びこれらから変性された変性伝導性高分子の少なくとも一つを含むことを特徴とする。
【００２５】
また、本発明のリチウムイオン電池において、前記セルロース系伝導性高分子は、ポリ（３，４−エチレンジオキシチオフェン）：カルボキシメチルセルロース（ＰＥＤＯＴ：ＣＭＣ）であって、前記ＰＥＤＯＴ：ＣＭＣの水分散液に含まれているＰＥＤＯＴ：ＣＭＣの固形分含有量が１〜１０％であることを特徴とする。
【００２６】
また、本発明のリチウムイオン電池において、前記セルロース系伝導性高分子バインダーのテンプレートは、セルロース系化合物にアクリル系化合物を混合した混合テンプレートであることを特徴とする。
【００２７】
また、本発明のリチウムイオン電池において、前記セルロース系化合物は、カルボキシメチルセルロースであり、前記他の種類の化合物は、アクリル系高分子がポリアクリル酸であり、バインダー水分散液に含まれている混合テンプレートで合成された伝導性高分子の固形分含有量が１〜１０％であり、前記カルボキシメチルセルロースとポリアクリル酸の重量比は、（９５：５）〜（５：９５）であることを特徴とする。
【００２８】
また、本発明のリチウムイオン電池において、前記他の種類の化合物は、水溶液の状態で水素イオン指数（ｐＨ）が２〜６の範囲である高分子化合物またはポリスチレンスルホン酸（ｐｏｌｙｓｔｙｒｅｎｅｓｕｌｆｏｎｉｃ  ａｃｉｄ；ＰＳＳＡ）であり、バインダー水分散液に含まれている全体伝導性高分子バインダーの固形分含有量が１〜１０％であることを特徴とする。
【００２９】
また、本発明のリチウムイオン電池において、前記他の種類の化合物は、ポリアクリル酸（ＰＡＡ）及びポリスチレンスルホン酸（ｐｏｌｙｓｔｙｒｅｎｅｓｕｌｆｏｎｉｃ  ａｃｉｄ；ＰＳＳＡ）のうちの少なくとも１種を含むものであり、前記セルロース系化合物をテンプレートとして用いて合成された伝導性高分子と他の種類の化合物をテンプレートとして用いて合成された伝導性高分子との混合割合は、一つの成分が重量比で５％以上であることを特徴とする。
【００３０】
また、本発明のリチウムイオン電池において、前記活物質組成物が電極層の緻密度及び伝導度増進のためのカーボンナノチューブをさらに含むことを特徴とする。
【００３１】
また、本発明のリチウムイオン電池において、前記活物質組成物におけるカーボンナノチューブは、伝導性高分子バインダーの固形分１００重量部に対して５〜３００重量部であることを特徴とする。
【００３２】
また、本発明のリチウムイオン電池において、前記カーボンナノチューブは、単層カーボンナノチューブ、二層カーボンナノチューブ及び多層カーボンナノチューブのうちのいずれか１種、または２種以上の組み合わせであり、カーボンナノチューブの長さは５〜１００ミクロンであることを特徴とする。
【００３３】
また、本発明のリチウムイオン電池において、前記活物質組成物は、負極活物質組成物であって、シリコン成分を有効成分とする負極活物質、または前記シリコン成分に黒鉛が含まれている負極活物質を含むことを特徴とする。
【００３４】
また、本発明のリチウムイオン電池において、前記負極活物質のシリコン成分がシリコンまたはシリコン系酸化物成分であり、シリコン成分を有効成分として含む負極活物質の場合、前記負極活物質の含有量が負極活物質組成物の全体固形分の重量に対して１０〜８５重量％であるか、或いは、前記負極活物質が、前記シリコンまたはシリコン系酸化物成分に黒鉛が含まれている負極活物質である場合、前記負極活物質の含有量が負極活物質組成物の全体固形分の重量に対して４０〜９８重量％であることを特徴とする。
【００３５】
また、本発明のリチウムイオン電池において、黒鉛と混合されるシリコンまたはシリコン系酸化物成分の含有量は、全体負極活物質の１〜９０重量％であることを特徴とする。
【００３６】
また、本発明のリチウムイオン電池において、前記負極活物質組成物を含む負電極活物質スラリー組成物の含有量は、前記負電極活物質スラリーの全体固形分含有量の５〜６０重量％であり、前記負電極の厚さは、２〜５０ミクロンであることを特徴とする。
【００３７】
また、本発明のリチウムイオン電池において、前記負極活物質が、シリコン成分を単独の有効成分として含む負極活物質である場合、負極層の厚さは５〜４０ミクロンであるか、或いは、前記負極活物質が、前記シリコンまたはシリコン系酸化物成分に黒鉛が含まれている混合負極活物質である場合、前記負極層の厚さは５〜５０ミクロンであることを特徴とする。
【００３８】
また、本発明のリチウムイオン電池において、負電極活物質スラリーの粘度調整用に増粘剤をさらに添加し、前記負電極活物質スラリー粘度調整用増粘剤は、ヒドロキシプロピルセルロース、エチルセルロース、カルボキシメチルセルロースを含むセルロース系増粘剤、または重量平均分子量１，０００，０００ｇ／ｍｏｌｅ以上のアクリル系高分子化合物であることを特徴とする。
【００３９】
また、本発明のリチウムイオン電池において、前記活物質組成物が正極活物質組成物であり、前記正極活物質は、リチウム、マンガン、ニッケル、コバルト、アルミニウムなどの成分の少なくとも一つを含むことを特徴とする。
【００４０】
本発明のリチウムイオン電池の負電極または正電極の活物質組成物に使用されるバインダーにおいて、前記バインダーは、セルロース系化合物をテンプレートとして用いて合成されたセルロース系伝導性高分子バインダー、前記セルロース系伝導性高分子バインダーと他の種類の化合物をテンプレートとして用いて合成された伝導性高分子１種以上とが混合された混合伝導性高分子バインダー、及び水溶液の状態で水素イオン指数（ｐＨ）が２〜６の範囲である高分子化合物をテンプレートとして用いて合成されたセルロース系伝導性高分子バインダーのうちの少なくとも一つを含むバインダーであることを特徴とする。
【００４１】
本発明のリチウムイオン電池の負電極または正電極の活物質組成物に使用されるバインダーにおいて、前記セルロース系伝導性高分子バインダーのテンプレートは、セルロース系化合物にアクリル系化合物を混合した混合テンプレートであることを特徴とする。
【００４２】
本発明のリチウムイオン電池の負電極または正電極の活物質組成物に使用されるバインダーにおいて、前記バインダーは、ポリスチレンスルホン酸（ｐｏｌｙｓｔｙｒｅｎｅｓｕｌｆｏｎｉｃ  ａｃｉｄ；ＰＳＳＡ）及びポリアクリル酸（ＰＡＡ）の少なくとも一つを含むものであり、前記他の種類の化合物をテンプレートとして用いて合成された伝導性高分子の混合割合は、一つの成分が重量比で５％以上であることを特徴とする。
【発明の効果】
【００４３】
本発明の技術によるバインダーを負極活物質または正極活物質と混合して活物質組成物を作り、これを極板の上に塗布し、乾燥させてリチウムイオン電池を製造すると、初期レート特性（ｒａｔｅ  ｃｈａｒａｃｔｅｒｉｓｔｉｃｓ）を低下させることなく、連続的な充放電サイクル試験の寿命特性が向上するという大きな利点がある。また、金属極板材質との接着力に優れて正極活物質層または負極活物質層が極板とよく接着される。特に活物質を混合した活物質スラリーの溶液状態が、まるで蜂蜜のような感じがするほどの粘性を持つため、量産ラインで極板の上に活物質スラリーをコーティングする際に格段に作業性に優れるという大きな利点がある。
【００４４】
また、本発明の伝導性高分子バインダーは、水分散液の状態で酸性度が高くないため、極板や活物質などのリチウムイオン電池の構成成分を腐食させるおそれがなく、リチウムイオンがバインダー物質と反応する副反応を起こすおそれが低いので、最終的にはリチウムイオン電池の寿命特性を向上させるという効果がある。
【００４５】
特に、本発明の伝導性高分子バインダー、カーボンナノチューブ、および電極用活物質が混合された組成物を使用すると、互いに凝集する性質のカーボンブラックを使用しなくても良好な電気伝導度を示すことができ、電極層組織の均一度及び緻密度を向上させ、結果として電池の寿命を向上させることができ、また、電極層の厚さを薄くすることができるという利点がある。また、高容量の電極活物質を使用することにより、電極層の厚さを薄くしても（特に負電極層の厚さを薄くしても）同じ容量を示すことができ、負電極層の厚さが薄くなる分だけ正電極層の厚さを厚くするか、或いは正電極層活物質をさらに使用することができるので、最終的には同じサイズのリチウムイオン電池の全体容量を増加させることができるか、或いは同じ容量のリチウムイオン電池を小型化することができるため、より効果的である。本技術を利用すれば、理論容量の高いシリコン粒子またはＳｉＯｘなどの負電極活物質を含む負極活物質組成物に非常に効果的である。
【図面の簡単な説明】
【００４６】
【図１】本発明に係る活物質組成物を使用するリチウムイオン電池の一例としての層構造図である。
【図２】本発明に係る活物質組成物を使用するリチウムイオン電池の他の例としての層構造図である。
【発明を実施するための形態】
【００４７】
以下、本発明の内容を具体的に説明する。
【００４８】
本発明の技術的特徴は、リチウムイオン電池の活物質組成物がセルロース系化合物をテンプレートとして用いて合成された伝導性高分子、又は水溶液の状態で水素イオン指数（ｐＨ）が２〜６の範囲である高分子化合物をテンプレートとして用いて合成された伝導性高分子を含むようにすることである。
【００４９】
まず、本発明の技術的特徴として、リチウムイオン電池の活物質組成物がセルロース系化合物をテンプレートとして用いて合成された伝導性高分子について説明する。
【００５０】
従来の伝導性高分子バインダーは、伝導性高分子バインダーが水溶液の状態であまり高いｐＨを持つか、或いは従来使用していたバインダー物質ではなく、全く新しい物質を使用するため、これらの新しいバインダーと従来の活物質との適合性の不足などの問題点により実際の適用が制約されている。ところが、本発明のセルロース系化合物は、従来のリチウムイオン電池のバインダー物質として多く使われているものなので、これを伝導性高分子化して使用すると、従来使用する活物質との適合性が非常に良いため、適用への困難性がない。
【００５１】
本発明の伝導性高分子は、アニリン、ピロール、チオフェンまたは３，４−エチレンジオキシチオフェンなどの伝導性高分子合成用モノマー、またはこれから変性された変性伝導性高分子用モノマーから合成された伝導性高分子であって、伝導性高分子内に高分子ドーパント兼テンプレートとしてセルロース系化合物を用いて合成した伝導性高分子である。この伝導性高分子の表面抵抗が１０８オーム／面積以下であることが好ましい。合成された伝導性高分子の表面抵抗は低いほど良いが、表面抵抗が１０８オーム／面積超過である場合には、電気伝導度があまり低いため、大きな効果が得られないおそれがあって不利である。
【００５２】
前述したテンプレートとして使用可能なセルロース系化合物は、分子の−ＯＲ基の−Ｒ成分の一部が異なる化合物を、代表的にはヒドロキシ基またはアルキル（またはアルキレン）カルボキシル（またはカルボキシレート）基などを結合させて水に溶けるようにしたセルロース系化合物であればいずれも使用可能である。ここで、アルキレンは、その長さが炭素数１〜４であるものを使用することが好ましい。炭素数が４超過である場合には、アルキル基の長さがあまり長いため、水に溶ける特性を阻害するおそれがあってむしろ不利である。
【００５３】
以下、本発明の内容を活物質組成物の伝導性高分子として最も好ましいＰＥＤＯＴ：ＣＭＣを中心に説明する。しかし、本発明で好ましいセルロース系化合物をテンプレートとして用いてＰＥＤＯＴを合成し、これをリチウムイオン電池に活用するためのものなので、本発明の範囲が後述のＰＥＤＯＴ：ＣＭＣに限定されるものではなく、他の種類の伝導性高分子合成用モノマーを用いて合成した伝導性高分子、または他の種類のセルロース系化合物で合成した伝導性高分子も同様の効果を持つことは自明である。また、前述したように、本発明は、新しいバインダーを合成し、このバインダーをリチウムイオン電池の活物質と混合することができるように活用するためのものである。したがって、本発明の説明は、充放電サイクル特性が悪いことが知られているシリコン酸化物（ＳｉＯｘ）と黒鉛とを混合した混合活物質を使用する場合について記述しようとする。しかし、本発明の技術は、他の種類の活物質、すなわち黒鉛、シリコン金属粒子、ＳｉＯｘ、リチウムを含む合金状態の負極活物質であれ、これらを含むか或いはこれらと複合化された（例えば、シリコンが内部空間に形成されたカーボンナノチューブ）負電極用活物質であれ、粒子状、ワイヤー状、フレーク状などの形状を有する活物質であれ、いずれも適用できることは自明である。また、正電極用活物質と混合されるバインダーとして用いて正極活物質スラリーを作って正極に使用することができるのはもちろんである。
【００５４】
本発明で使用するバインダー物質の一例として、ＰＥＤＯＴ：ＣＭＣを中心に説明する。本発明のＰＥＤＯＴ：ＣＭＣの合成過程は、次のとおりである。以下、本明細書で特別の表示がない場合には、％は重量％を意味する。本発明のＰＥＤＯＴ：ＣＭＣの化学式は、下記式１のとおりである。
【００５５】
【化１】
2021518985.tif 000003
【００５６】
式中、ｎ及びｍは１以上の自然数である。
【００５７】
まず、テンプレートとしてのＣＭＣを、固形分が０．５〜５重量％となるように水に入れて溶解させる。この時、よく溶けない場合、超音波処理または強酸の添加を行うと、水によく溶ける。その後、伝導性高分子合成用モノマーである３，４−エチレンジオキシチオフェン（ＥＤＯＴ）、過硫酸アンモニウム（ａｍｍｏｎｉｕｍ  ｐｅｒｓｕｌｆａｔｅ：ＡＰＳ）、硫酸第二鉄などの酸化剤などを入れて混合した後、一定の温度で攪拌しながらＰＥＤＯＴ：ＣＭＣを合成し、その後、未反応の不純物及びイオン性不純物を除去するために、透析バッグ及びイオン交換樹脂で処理して紺青色の伝導性高分子、すなわちＰＥＤＯＴ：ＣＭＣを得る。
【００５８】
超純水に溶けているＣＭＣの固形分が０．５重量％未満である場合には、ＣＭＣの含有量があまり低いため、合成された伝導性高分子が合成反応の際に沈殿するか或いは伝導度があまり低くなって不利であり、超純水に溶けているＣＭＣの固形分が５重量％超過である場合には、ＣＭＣを溶かした溶液の粘度があまり高いため、後工程を進行することが難しくてむしろ不利である。
【００５９】
セルロース系テンプレート化合物、伝導性高分子モノマー及び酸化剤のモル比は、基本的には１：１：１のモル比で合成すればよい。しかし、各成分のモル比を調整して様々な特性の伝導性高分子バインダーを合成することができる。この時、合成溶液内に存在する各成分の比率は、テンプレート化合物の濃度を１モルにしたとき、モノマーであるＥＤＯＴの含有量が０．５〜５．０のモル比となるようにする。ＥＤＯＴの含有量が０．５モル未満である場合には、合成された伝導性高分子の電気伝導度が低くて不利であり、ＥＤＯＴの含有量が５モル超過である場合には、モノマーがあまり多くて高分子の合成が円滑に行われないか、或いはあまり多い未反応のモノマーが残り、洗浄作業が複雑になってむしろ不利である。また、酸化剤の比率は、モノマーの含有量１モルに対して０．８〜３のモル比が適当である。酸化剤を３モル超過で使用する場合には、合成されたＰＥＤＯＴ：ＣＭＣの電気伝導度が低くなって不利であり、酸化剤を０．８モル未満で使用する場合にも、電気伝導度が低くなって不利である。最も好ましくは、０．８〜２のモル比が適当である。
【００６０】
本発明のテンプレートであるＣＭＣは、セルロース化合物が水に溶けるようにするために、メチレン（または一般的にメチルと呼ぶこともある）カルボン酸、またはこれらの塩化合物で改質したセルロース系化合物であって、セルロース化合物の繰り返し単位内にある−ＯＲ基の−Ｒ成分が他の化合物で置換された程度、すなわち置換度が少なくとも０．５以上であることが好ましい。ここで、置換度０．５とは、２つの繰り返し単位あたり１つの−Ｒがカルボキシ基で置換されたことを意味する。一般的に、置換度が高いほどＰＥＤＯＴ：ＣＭＣの製造に望ましいが、置換度が０．５未満である場合には、水によく溶けないだけでなく、これをテンプレートとして用いて合成された伝導性高分子であるＰＥＤＯＴ：ＣＭＣの電気伝導度も低くて不利である。一方、置換度の上限はあえて限定する必要がないが、これは、置換度が高いほど伝導性高分子がよく合成され、合成されたＰＥＤＯＴ：ＣＭＣの電気伝導度も高いため、本発明の目的に合致するからである。
【００６１】
本発明のセルロース系化合物は、重量平均分子量が５０，０００〜４，０００，０００ｇ／ｍｏｌｅの化合物を使用することが有利である。重量平均分子量が５０，０００ｇ／ｍｏｌｅ未満と低い場合には、合成されたＰＥＤＯＴ：ＣＭＣが粒子となって沈澱する現象が発生して不利であり、重量平均分子量が４，０００，０００ｇ／ｍｏｌｅ超過である場合には、ＣＭＣ自体を水に溶かし難くてむしろ不利である。ＣＭＣとＥＤＯＴは、ＥＤＯＴ１モルに対してＣＭＣを０．２〜５モル比の範囲で使用すればよい。この時、ＣＭＣの含有量がＥＤＯＴに対して０．２モル比未満である場合には、合成されたＰＥＤＯＴ：ＣＭＣが粒子状に沈殿して活物質用バインダーとして使用することができないため不利であり、ＣＭＣの含有量がＥＤＯＴに対して５モル比超過である場合には、合成されたＰＥＤＯＴ：ＣＭＣ中の伝導性高分子パートの含有量があまり低いため、電気伝導度があまりにも低くなってむしろ不利である。好ましくは、１．０〜２．０モル比の範囲とすることが有利である。
【００６２】
本発明のＰＥＤＯＴ：ＣＭＣ合成後の洗浄過程は、一般的な有機物合成後の洗浄過程に従って行えばよい。一般的には、合成反応後、透析バッグ及びイオン交換樹脂を用いて未反応の残留物及びイオン性不純物を除去して、純粋なＰＥＤＯＴ：ＣＭＣを得ることができる。このような洗浄作業は、有機物合成後に施行する一般的な洗浄作業と類似するので、詳細な洗浄方法は、当業者であれば試行錯誤を経て知り得ることが可能な事項であるため、洗浄方法を特に限定する必要はない。
【００６３】
本発明のＰＥＤＯＴ：ＣＭＣ合成時の合成及び洗浄後の固形分含有量を調整するためには、上述したモノマー、酸化剤、ＣＭＣなどの各成分の比率を固形分含有量に合わせて調整して合成すればよい。
【００６４】
本発明のＰＥＤＯＴ：ＣＭＣは、それ自体が伝導性を呈する共役系伝導性高分子（ｃｏｎｊｕｇａｔｅｄ  ｃｏｎｄｕｃｔｉｎｇ  ｐｏｌｙｍｅｒ）であり、これは、市販のＰＥＤＯＴ系（すなわち、ＰＥＤＯＴ：ＰＳＳ）と従来の電池のバインダーとして用いるＣＭＣとの単純な混合物ではないのは自明である。上述した方法によって製造されたＰＥＤＯＴ：ＣＭＣは、基本テンプレートとしてＣＭＣを使用し、酸化剤の作用で正（＋）の状態になったＰＥＤＯＴ部分が水に溶けている状態で負（−）の状態を持つＣＭＣ分子に電気的に結合された複合体形態の化合物である。したがって、これは、ＰＥＤＯＴとＣＭＣ分子が単に混合されたものではないのは当業者であれば十分に分かることができる自明な事実である。
【００６５】
本発明のセルロース系化合物をテンプレートとして用いる場合、セルロース系化合物とスルホン化されたポリスチレン高分子やアクリル系高分子などの他の種類の高分子とを重量比で（９５：５）〜（５：９５）の割合で混合して作った混合テンプレートを用いて伝導性高分子を合成してもよい。
【００６６】
前記重量比の上限値と下限値を超える場合、実際に混合テンプレートと呼ぶことができない程度にいずれか一つの成分が主なものであるため、混合テンプレートというよりは、いずれか一つの化合物の特性をあまり強く示すので、上記割合の範囲で混合して混合テンプレートとして用いることが有利である。
【００６７】
本発明のＰＥＤＯＴ：ＣＭＣを用いて活物質スラリーを製造する方法は、従来のバインダーを用いて活物質スラリーを製造する方法と類似する。すなわち、本発明のＰＥＤＯＴ：ＣＭＣ、活物質、カーボンナノチューブ及び伝導性付与剤などを所望の割合で均一に混合して製造すればよい。
【００６８】
この時、使用するＰＥＤＯＴ：ＣＭＣバインダー溶液中に含まれているバインダー成分であるＰＥＤＯＴ：ＣＭＣの含有量（固形分）は、０．５〜１０重量％の範囲が適当である。固形分の含有量が０．５重量％未満である場合には、溶液があまりにも薄いため、活物質を混合しても全体組成物の粘度があまり低くて、活物質電極層の形成が難しいか或いは塗膜の厚さがあまりにも低くなるなどの問題点により不利であり、固形分があまり高い場合には、スラリーの製造時に粘度があまり高いためスラリーの製造が難しくなり、水を再び添加しなければならないという問題が発生してむしろ不利である。
【００６９】
リチウムイオン電池の製造の際に活物質層の電気伝導性をさらに良くし、活物質からなる電極層自体の緻密度を高め、繰り返し膨張／収縮にも電気伝導経路を維持することができるようにカーボンナノチューブを一緒に使用することが有利である。本発明に使用可能なカーボンナノチューブは、単層カーボンナノチューブ、二層カーボンナノチューブまたは多層カーボンナノチューブのいずれも使用可能であるが、これらのいずれか１種または２種以上の組み合わせを使用することができる。
【００７０】
カーボンナノチューブの含有量は、伝導性高分子バインダーの固形分重量１００重量部に対して５〜３００重量部を使用すればよい。カーボンナノチューブの含有量が５重量部未満である場合には、含有量があまり小さいためカーボンナノチューブを混合した効果がなくて不利であり、３００重量部超過である場合には、カーボンナノチューブの含有量があまり高いため、粘度が急増して取り扱いが難しいか或いは充放電サイクル特性の向上効果が比例的に増加しないので、多量のカーボンナノチューブを使用する必要がない。
【００７１】
また、５〜１００ミクロンの長さを有するカーボンナノチューブを使用することが有利である。これは、カーボンナノチューブの長さがある程度になってこそ電極層材料の組織が緻密性を持つようにして効果的であるからである。カーボンナノチューブの長さが５ミクロン未満である場合には、長さがあまり短いため、電極層材料の緻密度の増加が微々たるものであって不利であり、カーボンナノチューブの長さが１００ミクロン超過である場合には、活物質との混合時に分散がうまく行われないため、むしろ不利である。
【００７２】
本発明の伝導性高分子バインダーは、自体的に電気伝導度を持ってはいるが、それ自体的に使用されるよりは、他の従来のリチウムイオン電池と同様に伝導性カーボンブラックと混合して使用することができる。
【００７３】
また、活物質からなる電極層の電気伝導度をさらに増加させるために、伝導性カーボンブラックに加えて、伝導性を有するカーボンナノ材料、例えば、カーボンナノチューブ、グラフェンなどのナノカーボン材料を一緒に混合して使用してもよい。特にカーボンナノチューブの場合、アスペクト比（ａｓｐｅｃｔ  ｒａｔｉｏ）が非常に大きいので、これをカーボンブラックと一緒に、または単独で伝導性高分子バインダーと混合して同一の効果を得ることができる。また、本発明者らの実験結果、カーボンナノチューブを使用すると、活物質と極板との接着力を向上させることが確認された。
【００７４】
本発明は、セルロース系高分子をテンプレートにして伝導性高分子を合成し、これをリチウムイオン電池の活物質組成物の製造時にバインダー材料として使用することに関するものである。したがって、活物質の種類、すなわち、黒鉛またはシリコン成分からなる負電極用活物質（例えば、酸化シリコン：ＳｉＯｘまたはリチウム−シリコンを含む合金物質）またはこれらの成分が一つ以上混合されている混合活物質（例えば、黒鉛／酸化シリコンの混合活物質）、またはこれらの成分と他の成分とが複合されている複合活物質（例えば、シリコン粒子が内部空間に位置するように作ったカーボンナノチューブ）などの種類に関係なく、全種類の活物質に適用可能である。負極活物質の中でも、黒鉛の場合には、黒鉛自体が電気伝導性物質であるため、別の伝導性カーボンブラックやカーボンナノチューブなどの伝導性物質をさらに添加しなくても構わないが、伝導性カーボンブラックを別に添加して使用することもできる。
【００７５】
本発明のＰＥＤＯＴ：ＣＭＣを用いて負極活物質スラリー組成物を作るとき、活物質とバインダーとの重量比は、理論容量の高い活物質を単独で使用する場合と、これらと黒鉛とが混合された形態の混合活物質を使用する場合に互いに異なるようにすることができる。
【００７６】
各成分の重量を基準に理論容量の大きい活物質（例えば、シリコン系活物質）と黒鉛とが混合された負極活物質を使用する場合には、混合活物質は４０〜９８重量％、残部は本発明のＰＥＤＯＴ：ＣＭＣバインダーとカーボンナノチューブからなるようにして、活物質スラリーを製造して使用すればよい。混合活物質の含有量が４０重量％未満であれば、所望の容量を得るために負極活物質スラリーの厚さが厚くなければならないが、このような場合、製造工程上、ウェットコーティングの厚さがあまりにも厚くて不利であり、混合活物質の含有量が９８重量％超過であれば、相対的にバインダーとカーボンナノチューブの含有量が低くなって極板との接着力の低下または電極層自体の緻密度の低下などによりむしろ不利である。電極層と極板との接着力および電極層の緻密度などを考慮すると、混合された活物質の固形分重量が５０〜９５重量％であることが好ましい。
【００７７】
シリコン系活物質のように理論容量が大きい活物質を黒鉛と混合した混合活物質を使用する場合、黒鉛とシリコン系活物質の混合を、１００重量％を基準に黒鉛に混合される黒鉛の重量に対してシリコン系活物質の含有量を１〜９０重量％にして行うことができる。黒鉛に混合されるシリコン系活物質の含有量が１重量％未満である場合には、シリコン系活物質の混合効果が微々たるものであり、９０％超過である場合には、あまり多くの量のシリコン系活物質が含まれ、これは結局、シリコン系単独活物質とほぼ類似して混合活物質としての意味が少ない。
【００７８】
しかし、シリコン系活物質、すなわち、シリコン金属粒子、ＳｉＯｘまたはリチウム合金状態の負電極用活物質を単独で、または他のシリコン系活物質と混合して使用する場合には、（黒鉛を含まず）所望の容量に応じて活物質の含有量を１０〜８５重量％に調整して使用すればよい。いくら理論容量の高い活物質であっても、活物質の含有量が１０重量％未満と低い場合には、バインダーとカーボンナノチューブがあまり多くて所望の容量の電池を製造することが難しくて不利であり、８５重量％超過である場合には、所望の容量を得るために極板に形成される塗膜の厚さが非常に薄くなり、製造工程上、むしろ不利である。
【００７９】
この時、本発明のＰＥＤＯＴ：ＣＭＣとカーボンナノチューブなどは、ほとんど水などの溶媒に分散されており、スラリーの製造時に各成分の固形分を基準に計算して添加すればよい。
【００８０】
前記成分をすべて混合して十分に攪拌したスラリーの固形分は、添加した各成分の固形分によって左右されるが、スラリーは、電極層を形成するための分散液であるため、電極層の形成が円滑な固形分の含有量を適切に選択して使用すればよい。好ましくは、スラリーの全体固形分含有量は５〜６０％程度となるようにするのが有利である。スラリー内の固形分含有量が５％未満であれば、粘度があまりにも低くなり、所望の電極層の厚さが厚くなければならない場合に溶液の厚さ（ウェット厚さ：ｗｅｔ  ｔｈｉｃｋｎｅｓｓ）が厚くなければならないなどの製膜工程が難しくなって不利であり、固形分含有量が６０％超過であれば、スラリーがあまり濃くて薄い厚さの電極層の形成が難しくなるなどの問題点が発生して、むしろ不利である。
【００８１】
前記負電極活物質組成物の含有量が低ければ、場合によってはスラリーの粘度があまりにも低くて電極層の形成が難しくなることもある。この時、必要に応じて、増粘剤をさらに添加して、電極の形成に必要なスラリーの粘度を調整して使用することができる。この時、使用する増粘剤は、主にセルロース系増粘剤であって、官能基の種類に関係なく、セルロース系増粘剤であればいずれも使用することができる。特にセルロースの一部は、黒鉛活物質用バインダー物質として使用されるので、電池の性能上、特に大きい悪影響を及ぼさない。これに属する代表的なセルロース系増粘剤としては、ヒドロキシプロピルセルロース、エチルセルロース、カルボキシメチルセルロースなどである。これらのセルロース系増粘剤の含有量は、当業者であれば、試行錯誤を経て把握することができることは自明であって、本発明では、特に増粘剤の含有量を限定しないことにする。また、分子量の高いアクリル系高分子化合物が増粘剤として使用可能であるが、ここで、高分子量とは、重量平均分子量が少なくとも１，０００，０００ｇ／ｍｏｌｅ以上を意味する。重量平均分子量１，０００，０００ｇ／ｍｏｌｅ未満の高分子は、水に溶解させる場合に粘度が大きくないため使用し難くて不利である。この時、水に溶けた状態で粘度が高いほど混合するアクリル系高分子の含有量を下げればよいので、分子量の上限値をあえて限定する必要はない。
【００８２】
本発明の活物質組成物を用いてリチウムイオン電池を製造する場合、負電極層の塗膜厚さは２〜５０ミクロンであることが適当である。ここで、電極層の厚さは、圧延工程を経た後の電極層の最終厚さである。理論容量が高い負電極活物質の場合は、あえて電極層が厚くなければならない必要がないため薄くてもよいので、あえて電極層の厚さを厚くする必要がない。負電極層の厚さが２ミクロン未満であれば、いくら理論容量が大きい活物質であっても薄い塗膜を形成することが難しくて不利であり、負電極層の厚さが５０ミクロン超過であれば、負電極層の容量が高くなるにつれて正電極層の厚さがついてこないため、必要以上に厚い必要がない。特にシリコン系活物質を中心にした場合には、シリコン系活物質負電極層の容量が十分に高いため、４０ミクロンの厚さであれば十分である。好ましくは、負電極層の厚さは５〜５０ミクロン程度の厚さであって、目的に応じて多様に負電極層を形成する。例えば、シリコン系活物質単独でまたはシリコン系活物質を中心として負極活物質を作る場合には、２５ミクロン程度の厚さにすることが、全体リチウムイオン電池の厚さや容量を考慮するときによい。シリコン系活物質に黒鉛をさらに加えて作る場合には、同じ厚さで容量を上昇させるために上限の厚さ（５０ミクロン）まで作ることができるが、本発明に基づいて負極層の厚さを減らすことを考慮すると、黒鉛混合活物質の場合にも４０ミクロン程度の厚さにすることも良い。本発明に基づいてシリコン系活物質の含有量を高めて厚さを薄くすることが良いが、塗膜形成の利便性や安定性を考慮し、理論容量を考慮するとき、シリコン系単独または混合活物質の両方とも、５ミクロン超過とするのがよい。前記成分をすべて混合して十分に攪拌した活物質スラリーの固形分は、添加した各成分の固形分によって左右されるが、スラリーは、電極層を形成するための分散液であるため、電極層の形成が円滑な固形分の含有量を適切に選択して使用すればよい。また、活物質スラリーを極板にコーティングして電極層を形成するにあたり、乾燥および圧延後の電極層の適正厚さは、所望の容量と製造工程上の便利さなどを考慮して、試行錯誤を経て見つけ出せばよいというのは、当業者であればいくらでも成し遂げることができる課題である。したがって、本発明では、特別な固形分の含有量や電極層の厚さを限定する必要がないのは自明である。
【００８３】
前記負電極活物質組成物の含有量が低ければ、場合によってはスラリーの粘度があまり低くて電極層の形成が難しくなることもある。この時、必要に応じて増粘剤をさらに添加して、電極の形成に必要なスラリーの粘度を調整して使用することができる。この時、使用する増粘剤は、主にアクリル系またはセルロース系増粘剤を使用することができる。増粘剤の分子量または含有量は、当業者であれば、試行錯誤を経て十分に把握することができることは自明であって、本発明では特に増粘剤の含有量を限定しないことにする。
【００８４】
本発明の組成物を用いた活物質スラリーの製造時に、必要に応じてカーボネート類の添加剤をさらに添加して使用することができる。リチウムイオン電池用電解質は、リチウム化合物をカーボネート類の溶媒に溶解させて使用するが、この時、溶媒は、いずれか一つのみを使用するのではなく、さまざまな種類のカーボネート類溶液を混合して使用する。よって、本発明の活物質組成物にも同様の方法を使用してもよい。例えば、リチウム化合物としてＬｉＰＦ６を使用する場合、カーボネート類溶媒としては、炭酸エチル、炭酸ジメチル、炭酸ジエチル、炭酸プロピレン、炭酸ビニレン、炭酸エチルメチル、炭酸フルオロエチルなどの様々なカーボネート類溶媒を混合して使用することができる。
【００８５】
本発明で合成したＰＥＤＯＴ：ＣＭＣを他の種類の伝導性高分子と混合して作った混合伝導性高分子バインダーを混合伝導性高分子バインダーとして使用すると、より良い結果を得ることができる。例えば、スルホン化されたポリスチレンをテンプレートとして用いて合成した伝導性高分子であるＰＥＤＯＴ：ＰＳＳ、またはアクリル系高分子をテンプレートとして用いて合成された伝導性高分子であるＰＥＤＯＴ：ＰＡＡを、本発明のセルロース系化合物をテンプレートとして用いて合成した伝導性高分子バインダーであるＰＥＤＯＴ：ＣＭＣと混合して使用すると、１種類のバインダーを使用するときに現れる足りない特性を互いに補完することができて有利である。
【００８６】
この時、混合伝導性高分子バインダーを使用する場合、ＰＥＤＯＴ：ＣＭＣと混合される相手伝導性高分子バインダーの混合割合は、重量比で（９５：５）〜（５：９５）の比率を使用すればよい。前記上限値及び下限値から外れる場合、いずれかの特性があまり強く現れて混合伝導性高分子バインダーとしての役割を果たさないので、むしろ不利である。３つ以上の伝導性高分子バインダーを混合する場合には、混合されるそれぞれの伝導性高分子バインダーは重量比で５％以上が含まれることが好ましい。
【００８７】
また、本発明のＰＥＤＯＴ：ＣＭＣ（またはセルロース系化合物をテンプレートとして用いて合成したＰＥＤＯＴ：Ｃｅｌｌｕｌｏｓｅ）は、リチウムコバルトオキサイド（Ｌｉｔｈｉｕｍ  Ｃｏｂａｌｔ−ｏｘｉｄｅ：ＬＣＯ）、ニッケル−コバルト−マンガン（Ｎｉｃｋｅｌ−Ｃｏｂａｌｔ−Ｍａｎｇａｎｅｓｅ：ＮＣＭ）、またはニッケル−コバルト−アルミニウム（Ｎｉｃｋｅｌ−Ｃｏｂａｌｔ−Ａｌｕｍｉｎｉｕｍ：ＮＣＡ）などのその他の様々な正極活物質のバインダーとして使用することができることは自明である。また、本発明のバインダー物質は、負極または正極活物質の形状、すなわち粒子またはナノワイヤーまたはピラミッド形状などの特別な形状の活物質に限定されるものではなく、全種類の形状を有する活物質に適用可能である。また、本発明のＰＥＤＯＴ：ＣＭＣをバインダーとして使用するとき、正極活物質スラリーの製造時に使用する複数の成分の重量比は、従来の含量比をそのまま使用してもよい。つまり、負極活物質の成分比を正極活物質に適用して正極活物質スラリーを製造することができる。
【００８８】
本発明のＰＥＤＯＴ：ＣＭＣバインダーと負極活物質及びカーボンナノチューブまたはカーボンブラックを混合して分散させる方法は、従来の分散法、すなわち惑星型自転空転型遠心ミキサー（Ｐｌａｎｅｔａｒｙ  ｃｅｎｔｒｉｆｕｇａｌ  ｍｉｘｅｒ：Ｃ−ｍｉｘｅｒ）、高圧ホモジナイザー（ｈｉｇｈ  ｐｒｅｓｓｕｒｅ  ｈｏｍｏｇｅｎｉｚｅｒ）、アトリッションミキサー、超音波分散法、サンドボールミル（ｓａｎｄ  ｂａｌｌ  ｍｉｌｌ）、低速撹拌機および高速攪拌機のうちのいずれか単独でまたは二つ以上の方法を組み合わせて使用してもよい。
【００８９】
次に、リチウムイオン電池の活物質組成物が水溶液の状態で水素イオン指数（ｐＨ）が２〜６の範囲の化合物をテンプレートとして用いて合成される伝導性高分子バインダーについて説明する。
【００９０】
伝導性を有する物質をバインダーとして用いる場合、混合して使用する活物質に伝導性物質の伝導性が維持されるという利点があるが、従来の伝導性高分子バインダーであるＰＥＤＯＴ：ＰＳＳＡでテンプレートとして用いられるＰＳＳＡがスルホン酸（ｓｕｌｆｏｎｉｃ  ａｃｉｄ）であって水素イオン指数１．０〜１．５程度の強酸の特性を示すだけでなく、ＳＯ３−イオンにリチウムが結合して移動性を低下させることになり、電池の寿命及び容量に不利に作用した。
【００９１】
伝導性高分子自体をバインダー物質として活用するための技術、例えば、代表的な伝導性高分子であるポリ（３，４−エチレンジオキシチオフェン）（ｐｏｌｙｅｔｈｙｌｅｎｅｄｉｏｘｙｔｈｉｏｐｈｅｎｅ：ＰＥＤＯＴ）を使用する技術において、この共役型伝導性高分子（ｃｏｎｊｕｇａｔｅｄ  ｃｏｎｄｕｃｔｉｎｇ  ｐｏｌｙｍｅｒｓ）は伝導性を与える伝導性高分子であり、例えば、ＰＥＤＯＴ部分は伝導性を与える部分であり、ＰＥＤＯＴ部分と電気的に結合されている、いわゆるテンプレート化合物はこの伝導性高分子を水などの溶媒に溶解させる役割を果たすものである。この時、テンプレート化合物としてどれを使用するかによって、水溶液状態での挙動が非常に異なる。例えば、代表的なテンプレートであるポリスチレンスルホン酸（ｐｏｌｙｓｔｙｒｅｎｅｓｕｌｆｏｎｉｃ  ａｃｉｄ：ＰＳＳＡ）は、水に溶けた状態で酸性が非常に強い化合物であって、このようなテンプレートで合成された伝導性高分子を電池活物質用バインダーとして用いる場合、水溶液（または水分散）の状態で酸性があまり強いため（水分散状態で水素イオン指数が２．０未満）極板を腐食させるか、或いは初期充放電の際に正極層から負極層へ移動するリチウムイオンと反応してＰＥＤＯＴ：ＰＳＳ−Ｌｉ化合物を作って充放電過程で使用するリチウムイオンが消費されるので、いわゆるクーロン効率が低くなるという問題点がある。
【００９２】
したがって、本発明は、強酸性のポリスチレンスルホン酸（Ｐｏｌｙｓｔｙｒｅｎｅｓｕｌｆｏｎｉｃ  ａｃｉｄ：ＰＳＳＡ）の化合物ではなく、より酸度が低い弱酸の化合物、すなわち適切な酸度の化合物をテンプレートとして用いて伝導性高分子を合成し、これをリチウムイオン電池のバインダー物質として活用する。ポリスチレンスルホン酸（Ｐｏｌｙｓｔｙｒｅｎｅｓｕｌｆｏｎｉｃ  ａｃｉｄ：ＰＳＳＡ）をテンプレートとして用いて、代表的な伝導性高分子であるポリ（３，４−エチレンジオキシチオフェン）（ＰＥＤＯＴ）を合成した伝導性高分子（以下、ＰＥＤＯＴ：ＰＳＳＡと呼ぶ）は、テンプレートとして用いられたＰＳＳＡ成分中のＰＥＤＯＴとのドーピングの際に電気的結合に参加しないスルホン酸成分が水に会えば強い酸性を帯びて腐食性が強く、特にＰＳＳＡのＳＯ３アニオン成分が電解質を介して移動するリチウムイオンと結合してリチウムイオン電池の主要成分がリチウムイオンを消耗させる可能性が非常に高いといえる。したがって、強酸性を帯びる化合物をテンプレートとして用いる場合には、活物質を腐食させて性能を低下させるか、或いはリチウムイオンを消耗させてサイクル特性に悪い影響を及ぼす。
【００９３】
したがって、本発明では、水分散性の状態でＰＥＤＯＴなどの伝導性高分子が強い酸性を帯びると、活物質を腐食させるか或いはリチウムイオンを消耗させてリチウムイオン電池のサイクル寿命特性が悪くなることを防止しようとするのである。水分散性の状態で強酸性を帯びない化合物であればいずれも本発明の目的に合致するといえる。本発明において、適切な酸度とは、水溶液の状態で水素イオン指数（ｐＨ）が２〜６の範囲であることを意味する。ｐＨが２未満である場合には、酸性が非常に強いため、バインダーとしての使用時にリチウムイオンの損失が高くて不利であり、ｐＨが６超過である場合には、酸性があまり弱くてＰＥＤＯＴの合成時にドーパントとして作用することが難しいため、むしろ不利である。
【００９４】
本発明の伝導性高分子は、アニリン、ピロール、チオフェンまたは３，４−エチレンジオキシチオフェンなどの伝導性高分子合成用モノマーまたはこれから変性された変性伝導性高分子用モノマーから合成された伝導性高分子であって、伝導性高分子内でｐＨ２〜６の化合物である水溶性アクリル系高分子をテンプレートとして用いた伝導性高分子である。この伝導性高分子の抵抗が１０５オーム／面積以下であることが好ましい。
【００９５】
そして、前述したテンプレートとして使用可能なｐＨ２〜６の化合物としては、水溶性のカルボキシル基、カーボネート基、アクリル酸基を有する高分子がある。その中で最も好ましい化合物は、水溶性アクリル酸化合物である。特に水溶性アクリル酸化合物の中でも、ポリアクリル酸（Ｐｏｌｙａｃｒｙｌｉｃ  ａｃｉｄ：ＰＡＡ）が水素イオン指数（ｐＨ）２〜６の範囲に属し、伝導性高分子としての活用性が高い３，４−エチレンジオキシチオフェンの合成に有利であって最も好ましい。
【００９６】
以下、本発明の内容は、活物質組成物の伝導性高分子として最も好ましいポリ（３，４−エチレンジオキシチオフェン）（ＰＥＤＯＴ）を中心に説明する。しかし、本発明で好ましい水溶性アクリル系高分子をテンプレートとして用いてＰＥＤＯＴを合成し、これをリチウムイオン電池に活用するためのものなので、本発明の範囲が後述のＰＥＤＯＴに限定されるものではなく、他の種類の伝導性高分子も同様の効果を持つことは自明である。また、本発明のアクリル系高分子であるＰＡＡは、水溶性アクリル系高分子のいずれかの例示に過ぎず、伝導性高分子の合成のためのテンプレートとして用いることが可能なｐＨ２〜６の高分子化合物であればいずれも使用可能であり、特に、アクリル系化合物が好ましい。
【００９７】
前述したように、本発明は、新しいバインダーを合成し、これをリチウムイオン電池の活物質と混合するためのバインダーとして活用するためのものである。したがって、本発明の説明は、充放電サイクル特性が最も悪いものと知られているシリコンナノ粒子を負極活物質として用いる場合について記述しようとする。
【００９８】
しかし、実施例から容易に分かるように、本発明の新しいバインダーは、シリコン系負極活物質だけでなく、従来の黒鉛系負極活物質、ニッケル−コバルト−マンガン系（ＮＣＭ）正極活物質などの様々な種類の電極用活物質材料に適用可能である。
【００９９】
この新しいバインダーは、従来のリチウムイオン電池用バインダーとして使用されていないものであって、自体的に電気伝導性を持つため、伝導性カーボンブラックとの混合時に正極活物質組成物の電気伝導特性がより安定化できるバインダーである。
【０１００】
本発明で使用するバインダー物質の中で最も好ましい例として、ＰＥＤＯＴ：ＰＡＡを中心に説明する。
【０１０１】
本発明のＰＥＤＯＴ：ＰＡＡの合成過程は、次のとおりである。
【０１０２】
まず、モノマーである３，４−エチレンジオキシチオフェン（３，４−ｅｔｈｙｌｅｎｅｄｉｏｘｙｔｈｉｏｐｈｅｎｅ：ＥＤＯＴ）、過硫酸アンモニウム（ａｍｍｏｎｉｕｍ  ｐｅｒｓｕｌｆａｔｅ：ＡＰＳ）、硫酸第二鉄などの酸化剤、及びＰＡＡを秤量して水に混合した後、一定の温度で撹拌しながらＰＥＤＯＴ合成反応を誘導する。ＰＥＤＯＴ：ＰＡＡ合成反応が進むにつれて、反応溶液は紺青色（ｄａｒｋ  ｂｌｕｅ）に変わる。このように合成された溶液から透析バッグを用いて不純物を除去した後、適当なイオン交換樹脂を入れて再び攪拌して、反応溶液内に残っているイオン性不純物を除去してＰＥＤＯＴ：ＰＡＡを得る。この時、硫酸第二鉄などの補助剤を一緒に使用すると、粒子サイズの小さいＰＥＤＯＴ：ＰＡＡ化合物を得ることができて有利である。
【０１０３】
本発明のＰＥＤＯＴ：ＰＡＡの合成の際に水に混合するＥＤＯＴの含有量は、０．５〜５．０モルとなるようにする。ＥＤＯＴの含有量が ０．５モル未満である場合には、合成された伝導性高分子の電気伝導度が低くて不利であり、ＥＤＯＴの含有量が５モル超過である場合には、モノマーがあまり多くて高分子の合成が円滑に行われないか、或いはあまりにも多い未反応モノマーが残って洗浄作業が複雑になり、むしろ不利である。
【０１０４】
本発明の合成反応に使用される酸化剤及びＥＤＯＴの含有量比は、理想的には一つの酸化剤分子が一つのＥＤＯＴを酸化させるものなので、モル比で１：０．８〜１：３を維持することが有利である。ＥＤＯＴを基準に、酸化剤を３モル超過使用する場合には、伝導度が低くなり、酸化剤のモル比を０．８モル未満にする場合にも、やはり伝導度が低くなる。好ましくは０．８モル〜２モルであり、前述したように、さらに好ましくは１モルの比率が高い伝導度を示す。しかし、合成されたＰＥＤＯＴ：ＰＡＡの電気伝導度は、この比率によって左右されるので、所望の電気伝導度を得るために酸化剤とＥＤＯＴのモル比を調整して使用することもできる。
【０１０５】
本発明の最も重要な成分であるＰＡＡは、基本的に水溶性高分子であって、重量平均分子量５０，０００〜４，０００，０００ｇ／ｍｏｌｅのアクリル系高分子である。合成反応に使用されるＰＡＡの含有量は、ＥＤＯＴに対して０．５〜５モル比の範囲であればよい。この時、ＰＡＡの含有量がＥＤＯＴに対して０．５モル比未満である場合には、合成されたＰＥＤＯＴ：ＰＡＡ中のＰＥＤＯＴ成分の含有量があまり高いため、合成された伝導性高分子が溶液状に存在するのではなく、大きな粒子の形で存在するので、リチウムイオン電池のバインダーとして使用することが難しいという問題点があって不利である。また、ＰＡＡの含有量がＥＤＯＴに対して５モル比超過であれば、ＰＡＡの含有量があまり高いため、合成された伝導性高分子の伝導度があまりにも低くなり、バインダーとしての使用に不適合であってむしろ不利である。好ましくは、ＥＤＯＴに対して１．０〜２．０モル比の範囲で使用することが有利である。
【０１０６】
また、ＰＡＡの分子量が５０，０００ｇ／ｍｏｌｅ未満である場合には、ＰＡＡの分子量があまり低くてＰＡＡがテンプレートとしての役割を果たせず、合成されたＰＥＤＯＴ：ＰＡＡが大きな粒子の形になって不利であり、ＰＡＡの分子量が４，０００，０００ｇ／ｍｏｌｅ超過である場合には、水によく溶けないか、或いは合成されたＰＥＤＯＴ：ＰＡＡの粘度があまり高いため、使い勝手が悪くてむしろ不利である。
【０１０７】
本発明のＰＥＤＯＴ：ＰＡＡ合成後の洗浄過程は、有機物合成後の洗浄過程と同様の過程を経て洗浄すればよい。つまり、反応溶液内には、合成しようとするＰＥＤＯＴ：ＰＡＡ以外にも、未反応モノマー、酸化剤などの不純物が多く存在する。したがって、まず透析バッグを用いて不純物を濾過した後、再度カチオン交換樹脂及びアニオン交換樹脂を適量混合して、透析処理された反応溶液に入れて放置することで残存イオンを除去するか、或いはこれらの交換樹脂をカラムに入れてイオン交換カラムを作り、透析処理された反応溶液をこのイオン交換カラムに通過させることで残存イオンを除去する。この時、使用する透析バッグの孔径及びイオン交換樹脂の種類は、試行錯誤を経て十分に見つけ出すことができるので、特別な種類の透析バッグ及びイオン交換樹脂の種類や方法に限定する必要がない。
【０１０８】
本発明のＰＥＤＯＴ：ＰＡＡ合成時の合成及び洗浄後の固形分含有量を調整するためには、上述したモノマー、酸化剤、水溶性アクリル系高分子の各成分の割合を固形分含有量に合わせて調整して合成すればよい。
【０１０９】
リチウムイオン電池の製造の際には、バインダー物質として用いられる本発明のＰＥＤＯＴ：ＰＡＡ溶液に活物質及びカーボンブラックなどの成分を均一に混合した後、活物質スラリーを作る工程が必要である。この時、使用するＰＥＤＯＴ：ＰＡＡバインダー溶液内に含まれている固形分（バインダー溶液内にあるＰＥＤＯＴ：ＰＡＡの含有量）は、１．０〜５％の範囲が適当である。これは、活物質の種類に応じて組成物を製造する際に、活物質、バインダー及び伝導性物質の含有量比によって組成物の粘度が異なる。これは、再び極板の上に活物質組成物をコーティングするときに電極物質層の形成に影響を与えているからである。この時、固形分含有量が１．０％未満であれば、溶液があまりにも薄いため、活物質を混合しても全体組成物の粘度があまり低くて活物質膜の形成が難しいか、或いは塗膜の厚さがあまりにも低くなるか、或いは溶媒があまり多くて活物質の表面にあるリチウムを洗い出すなどの問題点により、このバインダーにカーボンブラックまたはカーボンナノチューブなどの伝導性成分を混合しても充放電サイクル特性の向上が微々であって不利であり、固形分含有量が５％超過であれば、充放電サイクル特性の向上の面では良いが、活物質組成物の製造時に添加するＰＥＤＯＴ：ＰＡＡ水分散液の量があまり少なくなって活物質組成物の製造が難しくなるか、或いはＰＥＤＯＴ：ＰＡＡ溶液の製造自体が難しくなり、やっとすれば沈殿物が生じるおそれがあってむしろ不利である。
【０１１０】
リチウムイオン電池の製造時の正極活物質粒子とバインダーの混合の際に、伝導性カーボンブラックを一緒に混合して使用する。このカーボンブラックは、バインダー内に混合されて電気的に絶縁性がバインダー成分の電気伝導度を増加させる役割を果たす。
【０１１１】
本発明の伝導性高分子バインダーは、自体的に電気伝導度を持ってはいるが、自体的に使用されるよりは、他の従来のリチウムイオン電池と同様に伝導性カーボンブラックと混合して使用することができる。
【０１１２】
また、伝導性カーボンブラック以外に、伝導性を有するカーボンナノ材料、例えば、カーボンナノチューブ、グラフェンなどのナノカーボン材料を一緒に混合して使用してもよい。特にカーボンナノチューブの場合、アスペクト比（ａｓｐｅｃｔ  ｒａｔｉｏ）が非常に大きいため、これをカーボンブラックと共にまたは単独で伝導性高分子バインダーと混合して同じ効果を得ることができる。また、本発明者らの実験の結果、カーボンナノチューブを使用すると、活物質と極板との接着力を向上させることが確認された。
【０１１３】
本発明は、水溶性アクリル系高分子（ＰＥＤＯＴ：ＰＡＡ）をテンプレートにして伝導性高分子を合成し、これをリチウムイオン電池の活物質組成物の製造時にバインダー材料として使用することに関するものである。したがって、活物質の種類、すなわち黒鉛、シリコンナノ粒子またはその他の負極活物質及びこれらの負極活物質を混合して製造した負極活物質など、種類を問わずに、すべての種類の活物質に適用可能である。負極活物質中の黒鉛の場合には、黒鉛自体が電気伝導度に優れるため、別の伝導性カーボンブラックやカーボンナノチューブなどの伝導性物質をさらに添加しなくてもよい。また、リチウムコバルトオキサイド（Ｌｉｔｈｉｕｍ  Ｃｏｂａｌｔ−ｏｘｉｄｅ：ＬＣＯ）、ニッケル−コバルト−マンガン（Ｎｉｃｋｅｌ−Ｃｏｂａｌｔ−Ｍａｎｇａｎｅｓｅ：ＮＣＭ）、またはニッケル−コバルト−アルミニウム（Ｎｉｃｋｅｌ−Ｃｏｂａｌｔ−Ａｌｕｍｉｎｉｕｍ：ＮＣＡ）などの様々な正極活物質のバインダーとして使用することができることは自明である。また、本発明のバインダー物質は、負極または正極活物質の形状、すなわち粒子またはナノワイヤーまたはピラミッド形状などの特別な形状の活物質に限定されるものではなく、全種類の形状を有する活物質に適用可能である。本発明のＰＥＤＯＴ：ＰＡＡをバインダーとして使用するときに、正極活物質（または負極活物質）、バインダー及び伝導性カーボンブラックまたはカーボンナノチューブの含有量比は、従来の含有量比をそのまま使用すればよい。
【０１１４】
本発明のＰＥＤＯＴ：ＰＡＡバインダーと正極活物質（または負極活物質）及びカーボンブラックまたはカーボンナノチューブを混合して分散させる方法は、従来の分散法、すなわち惑星型自転空転型遠心ミキサー（Ｐｌａｎｅｔａｒｙ  ｃｅｎｔｒｉｆｕｇａｌ  ｍｉｘｅｒ：Ｃ−ｍｉｘｅｒ）、高圧ホモジナイザー（ｈｉｇｈ  ｐｒｅｓｓｕｒｅ  ｈｏｍｏｇｅｎｉｚｅｒ）、アトリッションミキサー、またはサンドボールミル（ｓａｎｄ  ｂａｌｌ  ｍｉｌｌ）など、一般的に使用する各種の高性能溶液混練機をそのまま使用すればよい。
【０１１５】
実験の結果、本発明のバインダーを使用する場合、正極活物質の含有量を従来の含量比に対して最大３０％まで増加させても、金属極板の表面に正極活物質分散液を塗布、乾燥させて正極板を無理なく製造することができ、電池がうまく作動した。これは、本発明のＰＥＤＯＴ：ＰＡＡが活物質との界面接着力に優れるうえ、銅箔やアルミ箔などの金属性極板材料との接着力に優れるからである。特にカーボンナノチューブと一緒に使用すると、極板と電極物質との接着力がさらに増加することが確認された。
【０１１６】
上述した本発明の説明は、ＰＳＳＡのように強酸性を帯びないｐＨ２〜６の化合物をテンプレートとして用いる場合に共に適用できる。
【０１１７】
以下、本発明の内容を比較例及び実施例を介してより具体的に説明する。しかし、下記の実施例は、本発明の例示に過ぎず、本発明の範囲を限定するものではない。また、本発明の充放電サイクル試験の際に、初期に０．１Ｃ〜０．５Ｃレートに上げ、その後、０．５Ｃレートで寿命試験を行った。よって、本発明の実施例及び比較例の初期容量とは、３回サイクル後の容量を意味し、容量維持率は、３回サイクル後と最終サイクル後との容量を比較した数値である。リチウムイオン電池において重要なことは、繰り返し充放電の際に初期容量の維持率（容量維持率または残存率）が非常に重要である。したがって、本発明の実施例では、場合に応じて容量維持率を重点的に記載した。
【０１１８】
＜実施例１〜２及び比較例１＞ＰＥＤＯＴ：ＣＭＣの合成
実施例１〜２は、ＰＥＤＯＴ：ＣＭＣの合成に関するものである。実施例１は、置換度０．９のＣＭＣを使用したものであり、実施例２は、置換度１．２のＣＭＣを使用した例である。一方、比較例１は、置換度０．４のＣＭＣを使用したものである。
【０１１９】
以下、ＰＥＤＯＴ：ＣＭＣの合成過程は、置換度０．９のＣＭＣを用いて説明する。
【０１２０】
まず、ＣＭＣ（重量分子量：４５０，０００ｇ／ｍｏｌｅ、置換度：０．９、Ｓｉｇｍａ  Ａｌｄｒｉｃｈ社製）を水に２重量％となるように溶解し、その後、ＥＤＯＴ、ＣＭＣ及び酸化剤を１：１：１のモル比にして容器に入れて攪拌しながら伝導性高分子の合成を誘導した。この時、伝導性高分子モノマーは、これらの成分のモル比よりもやや多く添加することが一般的である。
【０１２１】
まず、三口フラスコに水２００ｇ、ＣＭＣ５．６ｇ、ＥＤＯＴ２．９８ｇ及びＡＰＳ４．５６ｇを仕込み、５分間攪拌して混合する。その後、常温で４８時間攪拌しながら合成する。
【０１２２】
前記合成反応を経た溶液を透析バッグ（セルロース系管膜（ｔｕｂｕｌａｒ  ｍｅｍｂｒａｎｅ））に入れて封じた後、これを超純水入りの容器に入れて２４時間透析させることで、未反応モノマーを除去する。この時、未反応モノマーを除去されたことは、透析バッグを浸した水の色が黄色を呈するかを確認すればよい。その後、アニオン交換樹脂（Ｌｅｗａｔｉｔ社製、ＭＰ６２）とカチオン交換樹脂（Ｌｅｗａｔｉｔ社製、Ｓ１００）を重量比で１：１の割合にして溶液１００重量部に対して３０重量部を透析処理済みの反応溶液に入れ、５時間イオン交換処理して残存イオン成分を除去した。その後、４００メッシュ網を用いてフィルタリングすることで紺青色の溶液を得るが、この紺青色の溶液は、ＰＥＤＯＴ：ＣＭＣが分散されている伝導性高分子溶液としてのＰＥＤＯＴ：ＣＭＣ水分散液である。
【０１２３】
実施例２及び比較例１は、実施例１と同様の方法で、それぞれ置換度１．２のＣＭＣ及び置換度０．４のＣＭＣを用いてＰＥＤＯＴ：ＣＭＣを合成した。
【０１２４】
上記の技術で得られた伝導性高分子であるＰＥＤＯＴ：ＣＭＣは、実施例１の場合には、表面抵抗が１０７オーム／面積であり、粘度は２５０センチポイズ（ｃＰ）であり、実施例２の場合には、表面抵抗が１０６オーム／面積であり、粘度は３２０ｃＰである紺青色の伝導性高分子である。一方、比較例１の場合には、ＣＭＣ自体が水によく溶けないため、実施例１と２よりも遥かに長い時間溶かさなければならず、合成されたＰＥＤＯＴ：ＣＭＣの表面抵抗は１０９オーム／面積以上であることが測定された。
【０１２５】
＜実施例３及び４＞
実施例３及び４は、テンプレートをＣＭＣとＰＡＡ（分子量：４５０，０００ｇ／ｍｏｌｅ、 Ｓｉｇｍａ  Ａｌｄｒｉｃｈ社製）を混合した以外は実施例２と同様にして行う。実施例３は、ＣＭＣ：ＰＡＡの重量比が５：５であり、実施例４は、ＣＭＣ：ＰＡＡの重量比が７：３であった。
【０１２６】
上記の技術で作られた伝導性高分子（ＰＥＤＯＴ：ＣＭＣ／ＰＡＡ）は、いずれも紺青色を帯びるが、これらの伝導性高分子の表面抵抗は、実施例３の場合には１０５オーム／面積であり、実施例４の場合には１０６オーム／面積であると測定された。これにより、混合テンプレートの場合、ＰＡＡの含有量が高ければ表面抵抗が低くなることを確認した。
【０１２７】
＜実施例５及び比較例２＞黒鉛／ＳｉＯｘ（９０：１０）の混合活物質
実施例５は、実施例１の技術で製造したＰＥＤＯＴ：ＣＭＣ溶液を黒鉛（理論容量：３７０ｍＡｈ／ｇ）とＳｉＯｘ（理論容量：１，４００ｍＡｈ／ｇ）を混合した混合活物質に適用した例である。
【０１２８】
実施例１のＰＥＤＯＴ：ＣＭＣを黒鉛／ＳｉＯｘ（重量比：９０／１０、理論容量：４７３ｍＡｈ／ｇ）の混合活物質及びカーボンナノチューブ（単層カーボンナノチューブ）を混合して負極活物質スラリーを製造した。ＰＥＤＯＴ：ＣＭＣ／混合活物質／カーボンナノチューブの固形分含有量に対して重量比が５：９０：５の重量比となるように混合した。この時、各成分の混合物をＣ−ｍｉｘｅｒに入れ、２，０００ｒｐｍで１０分ずつ３回混練した後、超音波処理器を用いて１０分間１回処理し、最後にＣ−ｍｉｘｅｒで１０分間最終攪拌して電極物質組成物を製造する。このように製造された活物質スラリーの流れ状態を確認した結果、負極活物質スラリーの流れ状態が、まるで蜂蜜が流れるかの如き形状を示した。これにより、本発明のＰＥＤＯＴ：ＣＭＣで活物質スラリーを作る場合、電池の量産製造ラインでコーティング作業時に何らの問題もないことを確認した。
【０１２９】
この組成物を銅箔上に、乾燥及び圧延工程後の厚さが３０ミクロンとなるように負電極層を形成した。
【０１３０】
上記の技術で製造した負電極板の表面にスコッチテープを貼り付けてから剥がす接着力試験を行った結果、電極物質層が極板から剥離せずによく接着されていることを確認した。
【０１３１】
上記の技術で製造された負電極板を用いてハーフセル構造のコインセル（ＣＲ２０３２）を作り、これに対する充放電サイクル試験を０．５Ｃレートで行った。この時、対電極（ｃｏｕｎｔｅｒ  ｅｌｅｃｔｒｏｄｅ）としては、リチウム金属箔を使用し、電解質は、炭酸エチレン（ＥＣ）、炭酸プロピレン（ＰＣ）、炭酸ジエチル（ＤＥＣ）、炭酸ビニレン（ＶＣ）及び炭酸フルオロエチレン（ＦＣ）などのカーボネート類の混合溶媒（重量比：ＥＣ／ＤＥＣ／ＶＣ／ＦＥＣ＝３／７／０．０５／０．０５）にＬｉＰＦ６１．１５モルを溶解させて電解液として使用した。コインセルの製造は、アルゴンガスで充填されたグローブボックスで行った。
【０１３２】
比較例２は、バインダー物質として、伝導性高分子ではない電気不導体でありながら、従来の負極活物質用バインダーとして使用されるＣＭＣを使用した以外は、実施例５と同様にして行う。比較例２の技術で製作された負極活物質層に対する接着力試験の結果、スコッチテープで負極活物質層が極板から容易に剥離されることを確認した。
【０１３３】
上記の技術で製造したコインセルの充放電サイクル試験の結果、実施例５の場合には、３回サイクル後の放電容量４４５ｍＡｈ／ｇ、５０回サイクル後の放電容量４４０ｍＡｈ／ｇであって初期容量の減少がほとんどないことが確認された。一方、比較例２の場合には、３回サイクル後と５０回サイクル後の放電容量がそれぞれ４５２ｍＡｈ／ｇ、３７３ｍＡｈ／ｇと測定された。寿命曲線の減少傾向を見ると、実施例５の場合には、３回サイクル後と５０回サイクル後との放電容量の差がほとんどなく、９５％以上の容量維持率を示す一方、比較例２の場合には、約８２％の容量維持率を示すことが確認された。特に比較例２の場合には、５０回の充放電サイクル後にも容量が減少し続けることが観察され、サイクル回数が増えるほど容量がさらに減少するものと思われる。
【０１３４】
実施例５と比較例２の結果を比較すると、従来多く使用するＣＭＣ自体をバインダーとして使用するよりも、これをテンプレートとして用いて合成したＰＥＤＯＴ：ＣＭＣをバインダーとして使用することが遥かに優れた電池特性を示すことが分かる。
【０１３５】
＜比較例３＞流れ状態の比較用（ＰＥＤＯＴ：ＰＡＡ）
比較例３は、負極活物質スラリーの流れ状態を比較するために、伝導性高分子バインダーをＰＥＤＯＴ：ＰＡＡ（実施例１６）を使用した以外は、実施例５と同様にして行う。
【０１３６】
上記の技術で製造された負極活物質スラリーの流れ状態を確認した結果、比較例３の負極活物質スラリーは、容器に入れて傾けたとき、まるでプリンの如く断続的に滴下する様子を示した。
【０１３７】
実施例５と比較例３の結果から、本発明のＰＥＤＯＴ：ＣＭＣをバインダーとして用いて製造した負極活物質スラリーは、まるで蜂蜜の如く流れる特性を示して、本発明のＰＥＤＯＴ：ＣＭＣバインダーが電池コーティング工程にさらに適していることが明らかになった。
【０１３８】
＜実施例６〜７及び比較例４＞黒鉛／ＳｉＯｘ混合活物質の割合
実施例６〜７は、黒鉛とＳｉＯｘの混合活物質（黒鉛／ＳｉＯｘの重量比：９０／１０）の重量を異にした以外は実施例５と同様にして行う。バインダー／混合活物質／カーボンナノチューブの重量比を、実施例６の場合には１０／８５／５、実施例７の場合には１０／８０／１０、比較例４の場合には１／９８．５／０．５にして、活物質スラリーを製造した。
【０１３９】
上記の技術で製造した負極活物質スラリーを銅箔上に、圧延後の厚さが３５ミクロンとなるように塗布して負電極層を形成し、これに対するサイクル試験の結果、実施例６と実施例７の場合には、５０回サイクル後の容量維持率が９５％以上を維持する一方、比較例４の場合には、活物質の含有量があまり高いため、極板の上に形成された負電極層が非常に容易に破損してしまうという問題点が発見された。これに対する充放電サイクル寿命試験の結果、５０回サイクル後の容量維持率が７５％程度であって非常に悪い容量維持率を示すことが測定された。
【０１４０】
＜実施例８＞混合テンプレートを用いた伝導性高分子バインダー
実施例８は、実施例３の混合テンプレートを用いた伝導性高分子バインダーを使用した以外は実施例５と同様にして行う。
実施例８によって製造されたコインセルに対する寿命試験の結果、５０回の充放電サイクル後にも容量維持率が９５％以上維持されることを確認した。これにより、混合テンプレートを用いて合成された伝導性高分子もサイクル試験時の容量維持率に優れていることが分かる。
【０１４１】
＜実施例９及び比較例５＞シリコンナノ粒子
実施例９は、負極活物質としてシリコンナノ粒子（理論容量：４，２００ｍＡｈ／ｇ）を用いて、シリコンナノ粒子／ＰＥＤＯＴ：ＣＭＣ／カーボンナノチューブの重量比が６０：２０：２０となるようにして負電極板を製造した以外は、実施例５と同様にして行う。このように製造された負電極板の圧延工程後の厚さが３０ミクロンとなるようにした。比較例５は、ＣＭＣをバインダー物質として用いた以外は実施例９と同様にして行う。
【０１４２】
実施例９によって製造されたコインセルの寿命試験の結果、実施例９及び比較例５の初期容量は約４０００ｍＡｈ／ｇであり、５０回サイクル後の放電容量は、実施例９の場合には３，２７５ｍＡｈ／ｇであり、比較例５のＣＭＣを使用した場合には２，３５０ｍＡｈ／ｇであると測定された。これにより、本発明のセルロース系伝導性高分子をバインダーとして用いた実施例９の寿命特性が比較例５の寿命特性よりも遥かに良いことが分かる。
【０１４３】
＜実施例１０〜１１及び比較例６＞バインダー／カーボンナノチューブの含有量
実施例１０〜１１は、バインダーとカーボンナノチューブの割合を異にした以外は実施例５と同様にして行う。バインダーとカーボンナノチューブの割合に関連し、バインダー／ＳｉＯｘ／黒煙／カーボンナノチューブの重量比は、実施例１０の場合には５／９／８１／５、実施例１１の場合には７／９／８１／３、比較例６の場合には９．６／９／８１／０．４である。
【０１４４】
上記の技術で製造されたコインセルの充放電サイクル試験の結果、実施例１０及び１１は、５０回サイクル後の容量維持率が９５％以上であって、初期容量がほとんど減少しなかった。しかし、比較例６の場合には、５０回サイクル後の容量維持率が８１％であると測定された。
【０１４５】
これによりカーボンナノチューブの割合があまり低ければ、容量維持率が低くなることが分かった。
【０１４６】
＜実施例１２及び比較例７＞カーボンナノチューブの長さ
実施例１２と比較例７は、カーボンナノチューブの長さを異にした以外は実施例５と同様にして行う。実施例１２の場合には、カーボンナノチューブの長さが４０ミクロンであり、比較例７の場合には、カーボンナノチューブの長さが３ミクロンである。
【０１４７】
上記の技術によって製造されたコインセルに対する充放電寿命試験の結果、実施例１２の場合には、５０回サイクル後の容量維持率が９５％以上維持される一方で、比較例７の場合には、８３％程度であることが測定された。
【０１４８】
＜実施例１３〜１４＞混合伝導性高分子バインダー
実施例１３及び１４は、実施例１のＰＥＤＯＴ：ＣＭＣと他の化合物をテンプレートとして用いて合成された伝導性高分子であるＰＥＤＯＴ：ＰＡＡ（ＣＮＰＳ社製）及びＰＥＤＯＴ：ＰＳＳ（Ｈｅｒａｕｓ社製、ＰＴ−２、ロータリー蒸発器で固形分を２重量％に合わせて使用）をそれぞれ混合し、これをバインダーとして用いて充放電寿命特性を測定した以外は、実施例５と同様にして行う。実施例１３は、ＰＥＤＯＴ：ＣＭＣとＰＥＤＯＴ：ＰＡＡを５０：５０の重量比で混合したものであり、実施例１４は、ＰＥＤＯＴ：ＣＭＣとＰＥＤＯＴ：ＰＳＳを５０：５０の重量比で混合し、これをバインダーとして用いたものである。
【０１４９】
上記の技術によって製造されたＣＲ２０３２コインセルに対する充放電寿命試験の結果、実施例１３及び１４の両方とも５０回サイクル後の容量維持率が９５％以上であることを確認した。別途の実験を介して、ＰＥＤＯＴ：ＰＳＳを単独でバインダーとして用いた場合、５０回サイクル後の容量維持率が９０％未満であることが観察された。しかし、上述したように、ＰＥＤＯＴ：ＣＭＣと混合した混合バインダーの場合には、９５％以上の容量維持率を示すことが観察された。これにより、ＰＥＤＯＴ：ＣＭＣと混合して混合バインダーとして用いると、ＰＥＤＯＴ：ＰＳＳの低い容量維持率が補完されて高い容量維持率を示すことが分かる。
【０１５０】
＜実施例１５及び比較例８＞正極活物質：ＮＣＭ
実施例１５は、ニッケル−コバルト−マンガン（ＮＣＭ）正極活物質を用いて製造したコインセル（ＣＲ２０３２）の特性試験に関するものである。本実施例のＮＣＭ系正極活物質を用いたＣＲ２０３２コインセルは、実施例５の方法に基づいて製造した。この時、使用した正極活物質は、重量比でＮＣＭ／ＰＥＤＯＴ：ＣＭＣ／カーボンナノチューブ／カーボンブラック＝９２／３．５／３．０／１．５の割合であった。比較例８は、ＰＶＤＦ（正極用バインダー、ソルベイ社製）を用いた以外は実施例１５と同様にして行う。ＰＶＤＦはＮＭＰ（Ｎ−Ｍｅｔｈｙｌ−２−ｐｙｒｒｏｌｉｄｏｎｅ）に溶かして使用した。
【０１５１】
上記の技術で製造されたコインセルに対する充放電サイクル試験の結果、５０回サイクル後の容量維持率は、実施例１５の場合には９５．７％、比較例８の場合には７５％であると測定された。
【０１５２】
前記実施例１〜１５及び比較例１〜８の結果を比較すると、本発明のセルロース系化合物を用いて合成してセルロース系伝導性高分子がよく作られることを確認した。また、テンプレートとして、セルロース系化合物とアクリル系化合物とを混合した混合テンプレートを用いても、伝導性高分子がよく作られることを確認した。また、互いに異なる化合物をテンプレートとして用いて合成された伝導性高分子バインダーを混合して作った混合伝導性高分子バインダーを用いても充放電寿命特性を向上させることが分かる。これらの伝導性高分子バインダーは、負極活物質だけでなく、正極活物質系にも共に適用できることを確認した。また、本発明のＰＥＤＯＴ：ＣＭＣをバインダーとして用いる場合、活物質層が極板の上によく接触しているようにし、特にカーボンナノチューブと一緒に用いる場合、電極層の緻密度を高めて電極層が機械的に安定して維持されるようにする。
【０１５３】
以下、水溶液の状態で水素イオン指数（ｐＨ）が２〜６の範囲である高分子化合物をテンプレートとして用いて合成される伝導性高分子バインダーに対する実施例を説明する。
【０１５４】
＜実施例１６〜１９＞ＰＥＤＯＴ：ＰＡＡの合成
実施例１６〜１９は、ＰＥＤＯＴ：ＰＡＡの合成に関するものであり、合成反応に使用される各成分の含有量比を調整して合成されたＰＥＤＯＴ：ＰＡＡを合成し、合成されたＰＥＤＯＴ：ＰＡＡの特性を比較したものである。
【０１５５】
まず、実施例１６を介してＥＤＯＴ、ＰＡＡ及び酸化剤の割合をモル比で１：１：１にしてＰＥＤＯＴ：ＰＡＡを合成する過程を説明する。以下、実施例１７〜１９は、各成分の含有量の割合を調整する以外は実施例１６と同様にして、合成すればよい。
【０１５６】
まず、三口フラスコに水２００ｇ、ＰＡＡ（分子量１，２５０，０００ｇ／ｍｏｌｅ、繰り返し単位分子量：７２ｇ／ｍｏｌｅ）１．４４ｇ、ＥＤＯＴ（分子量１４０ｇ／ｍｏｌｅ）２．９８ｇ、及びＡＰＳ（分子量２２８ｇ／ｍｏｌｅ）４．５６ｇを仕込み、５分間攪拌して混合する。その後、常温で２４時間攪拌しながら合成する。
【０１５７】
前記合成反応を経た溶液を透析バッグ（セルロース管膜）に入れ、これを超純水入りのビーカーに置き、２４時間透析させて未反応モノマーを除去する。この時、未反応モノマーが除去されたことは、透析バッグを浸した水の色が黄色を呈するかを確認すればよい。
【０１５８】
その後、アニオン交換樹脂（Ｌｅｗａｔｉｔ社製、ＭＰ６２）とカチオン交換樹脂（Ｌｅｗａｔｉｔ社製、Ｓ１００）を重量比で１：１の割合にして、溶液に対して１０重量部を透析処理された反応溶液に入れ、３時間イオン交換処理して残存イオン成分を除去する。
【０１５９】
その後、４００メッシュ網を用いてフィルタリングすることで紺青色の溶液を得るが、この紺青色の溶液は、ＰＥＤＯＴ：ＰＡＡが含まれているＰＥＤＯＴ：ＰＡＡ溶液である。
【０１６０】
表１は、実施例１６〜１９を介して合成したＰＥＤＯＴ：ＰＡＡの表面抵抗及び粘度などの特性を比較したものである。表１に示すように、紺青色の伝導性高分子が成功的に合成され、ＥＤＯＴの含有量が増加するほど抵抗が減少することが分かる。
【０１６１】
上記のように合成されたＰＥＤＯＴ：ＰＡＡの化学式は、下記化学式２に示されたとおりである。
【０１６２】
【化２】
2021518985.tif 000004
【０１６３】
式中、ｎとｍは自然数である。
【０１６４】
表１は、実施例１６〜１９を介して合成されたＰＥＤＯＴ：ＰＡＡ及び特性を示す。
【０１６５】
【表１】
2021518985.tif 000005
【０１６６】
＜実施例２０及び比較例９＞シリコンナノ粒子、ＰＥＤＯＴ：ＰＡＡ、カーボンナノチューブ混合物の極板との接着力／従来のバインダー
【０１６７】
実施例２０は、実施例１６の技術で製造したＰＥＤＯＴ：ＰＡＡ溶液、シリコンナノ粒子（平均粒径：５０ナノメートル）、及び多層カーボンナノチューブ（ｍｕｌｔｉｗａｌｌ  ｃａｒｂｏｎ  ｎａｎｏｔｕｂｅ：ＭＷＣＮＴ）を固形分含有量に対して２０：６０：２０の重量比となるように混合する。この時、シリコンナノ粒子０．６ｇ、カーボンナノチューブ０．２ｇ及び固形分２％のＰＥＤＯＴ：ＰＡＡ溶液１０ｇをＣ−ｍｉｘｅｒに入れ、２，０００ｒｐｍで１０分ずつ３回混練した後、バータイプの超音波処理器を用いて１０分間１回処理し、最後にＣ−ｍｉｘｅｒで１０分間最終攪拌して電極物質組成物を製造する。この組成物を銅箔上に、乾燥後の厚さが４０ミクロンの厚さとなるように塗布して負電極板を作る。
【０１６８】
上記の技術で製造した負電極板の表面をナイフで傷つけた後、その上にスコッチテープを貼り付けてから剥がす接着力試験を行った結果、電極物質層が極板から剥離せずに強く接着されていた。
【０１６９】
＜比較例９＞
比較例９は、バインダー物質としてポリフッ化ビニリデン（ｐｏｌｙｖｉｎｙｌｉｄｅｎｅｆｌｕｏｒｉｄｅ：ＰＶＤＦ、ソルベイ社製）を使用した以外は実施例２０と同様にして行った。
【０１７０】
上記の技術で製造した負電極板の電極物質層に対するスコッチテープを用いた接着力試験の結果、電極物質層が極板から剥離することを確認した。
【０１７１】
実施例２０と比較例９の結果から、従来のＰＶＤＦバインダーを用いる場合よりも、本発明のＰＥＤＯＴ：ＰＡＡをバインダーとして用いる場合に負電極板の電極物質層が極板に強く接着されていることが分かる。
【０１７２】
＜実施例２１及び比較例１０〜１２＞
実施例２１は、実施例２０と同様の技術で負電極板を製造し、これを用いてハーフセル構造（ＣＲ２０１６タイプ）のコインセルを作った。比較例１０〜１２は、バインダーの種類を異ならせて同じ構造のコインセルを作った。上記の技術によって製造したコインセルを充放電テスト機に入れて充放電サイクル試験を行った。この時、対電極（ｃｏｕｎｔｅｒ  ｅｌｅｃｔｒｏｄｅ）としてはリチウム金属箔を使用し、電解質は、炭酸エチレン（ＥＣ）、炭酸プロピレン（ＰＣ）、炭酸ジエチル（ＤＥＣ）、炭酸ビニレン（ＶＣ）及び炭酸フルオロエチレン（ＦＣ）などのカーボネート類の混合溶媒（重量比：ＥＣ／ＤＥＣ／ＶＣ／ＦＥＣ＝３／７／０．０５／０．０５）にＬｉＰＦ６１．１５モルを溶解させて電解液として使用した。コインセルの製造は、アルゴンガスで充填されたグローブボックスで行った。
【０１７３】
上記の技術で製造したコインセルの充放電サイクル試験の結果が表２にまとめられている。表２の実施例２１と比較例１０〜１２のバインダーの種類による充放電サイクル試験の結果を比較すると、ポリアクリル酸（ｐｏｌｙａｃｒｙｌｉｃ  ａｃｉｄ  ｐｏｌｙｍｅｒ：ＰＡＡ）バインダー、カルボキシメチルセルロースバインダー（ｃａｒｂｏｘｙｍｅｔｈｙｌ  ｃｅｌｌｕｌｏｓｅ：ＣＭＣ）、及びＰＥＤＯＴ：ＰＳＳＡの１００回サイクル試験後の残存容量（ｒｅｔｅｎｔｉｏｎ  ｃａｐａｃｉｔｙ、ｍＡｈ／ｇ）を比較すると、初期容量に対して、ＰＥＤＯＴ：ＰＡＡは６２．２％、ＰＡＡは３６．５％、ＣＭＣは２５．９％、ＰＥＤＯＴ：ＰＳＳＡは３７．０％であると測定された。
【０１７４】
前記実施例２１と比較例１０〜１２の結果を比較すると、負電極活物質としてシリコンナノ粒子を用いた場合、ＰＥＤＯＴ：ＰＡＡの残存容量が他のバインダーに比べて遥かに高いことが分かる。特にＰＡＡ、ＰＥＤＯＴ：ＰＳＳＡ、及びＰＥＤＯＴ：ＰＡＡの結果を比較すると、ＰＡＡ自体をバインダーとして用いる場合よりも、ＰＡＡをテンプレートにしてＰＥＤＯＴを合成してバインダーとして用いる場合に残存容量が遥かに高くなることが分かる。また、同じＰＥＤＯＴであっても、ＰＡＡをテンプレートとして用いる場合が、ＰＳＳＡをテンプレートとして用いる場合よりも寿命が遥かに良くなることが分かる。
【０１７５】
表２は実施例２１と比較例１０〜１２のバインダーの種類による充放電試験サイクルの結果を示す。ここで、残存比（％）は、初期容量に対する残存容量の割合、すなわち容量維持率（％）を意味する。
【０１７６】
【表２】
2021518985.tif 000006
【０１７７】
＜実施例２２及び比較例１３＞
実施例２２及び比較例１３は、負極活物質として、従来の商業化されたリチウムイオン電池の負極活物質である黒鉛を用いたものである。前記実施例２２及び比較例１３のハーフセル構造のコインセルは、次のとおりに製造した。実施例２２は、Ｃ−ｍｉｘｅｒに黒鉛２．９１ｇと固形分２％のＰＥＤＯＴ：ＰＡＡ１．５ｇを投入した後、２，０００ｒｐｍで１０分ずつ２回混練して負極活物質組成物を製造した。この時、固形分に対する重量比は、９７：３（黒煙：ＰＥＤＯＴ：ＰＡＡ）とした。これを銅箔に塗布し、乾燥させて乾燥後厚さ４０ミクロンの負電極板を製造した。その後、実施例２１の方法でハーフセル構造のコインセルを製造し、これを充放電サイクル試験機に入れて充放電サイクル試験を行った。
【０１７８】
比較例１３は、バインダーとして、従来の商業化されたリチウムイオン電池の負極活物質組成物の製造に使用されるスチレン−ブタジエンゴム（ＳＢＲ）とＣＭＣの混合バインダー（重量比で１：１）を用いた以外は、実施例２１と同様にして行う。
【０１７９】
上記の技術で製造したコインセルの充放電サイクル試験の結果、１００回充放電サイクル試験後の残存容量は、実施例２２のＰＥＤＯＴ：ＰＡＡの場合には初期容量比７９．２％であり、ＳＢＲ：ＣＭＣ混合バインダーの場合には初期容量比６４．０％であった。
【０１８０】
実施例２２と比較例１３の結果を比較すると、従来の商業的に販売されているリチウムイオン電池のバインダー物質であるＳＢＲ／ＣＭＣ混合バインダーに比べてＰＥＤＯＴ：ＰＡＡバインダーの性能に優れることが分かる。
【０１８１】
＜実施例２３及び比較例１４＞正極活物質：ＮＣＭ電池
実施例２３は、従来の商業化されて販売されている高容量リチウムイオン電池の正極活物質であるニッケル−コバルト−マンガン（ＮＣＭ）正極活物質を用いて製造したコインセルの特性試験に関するものである。
【０１８２】
実施例２３のＮＣＭ系正極活物質を用いた充放電サイクル試験用テストセルの製造は、次のとおりである。まず、正極活物質組成物は、ＮＣＭ活物質：ＰＥＤＯＴ：ＰＡＡバインダー：ＭＷＣＮＴの固形分に対して重量比が９６：２：２となるように秤量した後、Ｃ−ｍｉｘｅｒに入れて２，０００ｒｐｍで５分間混練する過程を４回繰り返し行って製造した。この組成物をアルミニウム極板の上にコーティング、乾燥させて厚さ４０ミクロンの正電極板を製造した。負極板はリチウム金属をそのまま使用した。
【０１８３】
比較例１４は、バインダー物質として、既存の商業化されて販売されているＮＣＭ系リチウムイオン電池の正極活物質組成物の製造に使用されるＰＶＤＦ（ソルベイ社製）を用いた以外は、実施例２３と同様にして行う。
【０１８４】
前記実施例２３及び比較例１４の試料に対する試験は、各試料に対して４５℃で１００サイクル充放電特性を測定した。
【０１８５】
測定の結果、実施例２３の４５℃で行った１００サイクル充放電後の残存容量は初期容量比８９．４％に維持されることが確認された。一方、従来のバインダーであるＰＶＤＦを用いる場合には、１００サイクル充放電後の残存容量は６７．４％であった。
【０１８６】
前記実施例２３及び比較例１４の結果を比較すると、実施例の正極活物質組成物においても本発明のＰＥＤＯＴ：ＰＡＡの残存容量特性に遥かに優れることが分かる。
【０１８７】
前記実施例１６〜２３及び比較例９〜１４の結果を比較すると、本発明で合成したＰＥＤＯＴ：ＰＡＡをリチウムイオン電池のバインダーとして用いる場合、活物質組成物を塗布し、乾燥させて極板を製造する場合、活物質層と極板との接着力に非常に優れることが分かり、１００回充放電サイクル試験後の残存容量が他のバインダー物質に比べて遥かに高く、これから製造されたリチウムイオン電池の寿命特性が大きく向上することが分かる。また、本発明のＰＥＤＯＴ：ＰＡＡは、負極活物質だけでなく、正極活物質の場合にも効果的であることが分かる。
【０１８８】
以下、カーボンナノチューブが混合される特性について説明する。
【０１８９】
＜実施例２４〜２６及び比較例１５〜１８＞シリコンナノ粒子、ＰＥＤＯＴ：ＰＡＡ、カーボンナノチューブ混合物の極板との接着力
【０１９０】
実施例２４〜２６は、カーボンナノチューブの含有量の差による接着力、電極層の緻密度及び１００サイクル充放電試験後の残存容量を確認するためのものである。
【０１９１】
実施例２４は、実施例１６の技術で製造したＰＥＤＯＴ：ＰＡＡ溶液、シリコンナノ粒子（平均粒径：５０ナノメートル）、及び多層カーボンナノチューブ（ｍｕｌｔｉｗａｌｌ  ｃａｒｂｏｎ  ｎａｎｏｔｕｂｅ：ＭＷＣＮＴ）を固形分含有量に対して２０：６０：２０の重量比となるように混合する。この時、シリコンナノ粒子０．６ｇ、カーボンナノチューブ０．２ｇ及び固形分２％のＰＥＤＯＴ：ＰＡＡ溶液１０ｇをＣ−ｍｉｘｅｒに入れ、２，０００ｒｐｍで１０分ずつ３回混練した後、バータイプの超音波処理器を用いて１０分間１回処理し、最後にＣ−ｍｉｘｅｒで１０分間最終攪拌して電極物質組成物を製造した後、この組成物スラリーを厚さ８ミクロンの銅箔上に、乾燥後電極層の厚さが６ミクロンの厚さとなるように塗布して、合計厚さ１４ミクロンの負電極板を作った。
【０１９２】
実施例２５は、伝導性高分子バインダー：活物質：カーボンナノチューブの含有量比を２５：６５：１０にし、実施例２６は、その含有量比を１５：５５：３０にして、バインダーの重量に対するカーボンナノチューブの含有量比を変化させてスラリーを製造した以外は、実施例２４と同様にして行う。
【０１９３】
前記実施例２４〜２６の技術で製造した負電極板の表面をナイフで傷つけた後、その上にスコッチテープを貼り付けてから剥がす接着力試験を行った結果、電極層が極板から剥離せずに強く接着されていた。また、電極層をピンセットで引っ掻いても大きく傷つかない程度に電極層の緻密度が良好であった。このような現象は実施例２４〜２６で共に現れることが観察された。
【０１９４】
比較例１５は、バインダー物質をＰＥＤＯＴ：ＰＡＡではなく、スチレン−ブタジエン（ＳＢＲ）とカルボキシメチルセルロース（ＣＭＣ）を１：１で混合した混合バインダーを用いた以外は実施例２４と同様にして行った。比較例１６は、伝導性付与剤としてカーボンナノチューブではなく、伝導性カーボンブラック（Ｓｕｐｅｒ  Ｐ）を用いた以外は比較例１５と同様にして行った。
【０１９５】
比較例１５の技術で作られたスラリーで負電極層を形成した場合、スコッチテープテストで約５０％程度が脱落して、銅極板の上に形成された電極層の接着力が実施例２４に比べて格段に劣り、ピンセットの尖った部分で電極層を引っ掻くと電極層が容易に脱落する現象が観察された。また、比較例１６の場合には、スコッチテープテストでほぼ全体電極層が脱落し、表面をピンセットの尖った部分で引っ掻くと電極層が非常に簡単に砕けながら脱落する現象が観察された。
【０１９６】
これらの実施例２４と比較例１５〜１６の結果を比較すると、本発明の伝導性高分子バインダーとカーボンナノチューブのみを用いて製造した活物質組成物を用いて電極層を形成する場合、極板への接着力及び電極層の緻密度が遥かに良いことが分かる。一方、従来の負電極用バインダーであるＳＢＲ／ＣＭＣ混合バインダーを用いるか、或いは伝導性カーボンブラックを用いた場合には、極板との接着力及び電極層自体の緻密度が良くないことが分かる。特に伝導性カーボンブラックを伝導度付与剤として使用する場合、電極層と極板との接着力が非常に良くないだけでなく、電極層自体の緻密度も非常に悪いことを確認することができた。
【０１９７】
表３に前記実施例２４〜２６と比較例１５〜１６の充放電セルテスト結果がまとめられている。充放電サイクル試験は、ハーフセル構造のコインセル（ＣＲ２０３２タイプ）を用いて評価した。この時、対電極（ｃｏｕｎｔｅｒ  ｅｌｅｃｔｒｏｄｅ）としては、リチウム金属箔を使用し、電解質としては、１．１５モルのＬｉＰＦ６がエチレンカーボネート（ＥＣ）とジエチルカーボネート（ＤＥＣ）を３：７の重量比で混合した後、ここに炭酸ビニレン（ｖｉｎｙｌｅｎｅ  ｃａｒｎｏｂａｔｅ、ＶＣ）と炭酸フルオロエチレン（ｆｌｕｏｒｏｅｔｈｙｌｅｎｅ  ｃａｒｂｏｎａｔｅ、ＦＥＣ）の１：１の混合溶媒をさらに合計１０重量％添加して製造した有機電解液を用いた。コインセルの製造は、アルゴンガスで充填されたグローブボックスで行った。本発明のすべてのセルテストのサイクル試験は０．５Ｃレート（０．５Ｃ  ｒａｔｅ）で行った。
【０１９８】
上記の技術で製造したコインセルの充放電サイクル試験結果が表３にまとめられている。表３の実施例２４〜２６及び比較例１５〜１６の充放電サイクル試験結果より、本発明の組成物スラリーで製造したハーフセルの場合、１００回サイクル試験後の残存容量が比較例の結果に比べてかなり高いことが分かる。比較例１５と比較例１６の結果を比較すると、電気絶縁性の従来のバインダーを用いる場合、カーボンナノチューブまたは伝導性カーボンブラックの両方とも伝導性高分子バインダーに比べて遥かに低い残存容量を示す。比較例１５と比較例１６は、従来の黒鉛用バインダーであるＣＭＣ／ＳＢＲ混合バインダーを用いる場合、本発明の伝導性高分子バインダーに比べて残存容量は低いものの、カーボンナノチューブを用いた場合が伝導性カーボンブラックを用いた場合よりもやや高い残存容量を示すことが分かる。特にサイクル試験の初期容量の減少程度を比較した結果、本発明の技術で製造された電池ハーフセルの場合、初期の数十回サイクルの間に容量が減少する程度が、比較例の試料に比べて遥かに低いことが分かる。
【０１９９】
比較例１７及び１８は、本発明の活物質スラリーの製造時に各成分の組成比の効果を比較したものである。比較例１７及び１８は、黒鉛を負電極活物質として用いる場合に一般的に適用するスラリー組成物の各成分の割合と同様の割合で活物質スラリーを製造したものである。
【０２００】
表３に示すように、比較例１７及び１８の場合、サイクル試験の開始後から数十サイクルが過ぎていないときに残存容量がほぼ０ｍＡｈ／ｇと急激に減少して、電池としての性能をすべて失ってしまうことが確認された。
【０２０１】
このような結果から、伝導性高分子バインダーだけでなく、従来のバインダーにおいてもカーボンナノチューブを用いた場合が電極層の極板との接着力を増進させるのはもとより、充放電サイクル後の残存容量も伝導性カーボンブラックに比べて良いことが分かる。また、本発明のスラリー組成物の組成比の組み合わせが、従来の黒鉛用として使用する組成物の成分割合よりも遥かに優れた性能を示すことができる。
【０２０２】
表３はサイクル試験による残存容量及び残存比を示す。
【０２０３】
【表３】
2021518985.tif 000007
【０２０４】
＜実施例２７及び比較例１９＞ＳｉＯｘ
実施例２７は、スラリー組成物の製造時にＳｉ金属粒子の代わりにＳｉＯｘを負電極用活物質として用いた以外は実施例２４と同様にして行った。比較例１９は、表４に示されている活物質スラリーの組成比のとおりにバインダー物質と伝導性付与剤をそれぞれ異にした以外は、実施例２７と同様にして行った。本実施例及び比較例では、理論容量１，４００ｍＡｈ／ｇのＳｉＯｘを使用した。
【０２０５】
表４にまとめられているように、ＳｉＯｘの場合でも、本発明の伝導性高分子バインダーとカーボンナノチューブを用いる場合、３回サイクル後の残存容量が１，１５０ｍＡｈ／ｇ、１００回サイクル後の残存容量が９６０ｍＡｈ／ｇであって残存比が約８３％である。ＣＭＣ／ＳＢＲ混合バインダーを用いた場合には、１００回サイクル試験後の残存容量が約５４％であると測定された。一方、従来の黒鉛を用いる場合に適用される組成比で（ＳＢＲ／ＣＭＣ／ＳｉＯｘ／カーボンブラック：２／２／９５／１）スラリーを製造してハーフセルを作成する場合には、サイクル試験後の数十サイクル内に残存容量がほぼ０ｍＡｈ／ｇと急激に減少して、電池としての性能を失ってしまうことが観察された。
【０２０６】
この結果から、本発明のバインダーを用いる場合は、従来のＣＭＣ／ＳＢＲ混合バインダーおよび／または伝導性カーボンブラックを用いる場合よりも１００回サイクル試験後の残存容量が優れることが分かる。
【０２０７】
特に、本発明の組成物の割合を適用する場合の電池の性能が、従来の黒鉛を使用するときに一般的に使用される組成物の割合に比べて格段に優れることが確認された。これは、活物質としてＳｉ金属粒子を用いる場合と同様の結果である。
【０２０８】
表４はサイクル試験による残存容量及び残存比を示す。
【０２０９】
【表４】
2021518985.tif 000008
【０２１０】
＜実施例２８〜３０＞Ｓｉ／黒煙混合活物質の試験
前記実施例２８〜３０は、バインダーとカーボンナノチューブの含有量を２０：２０（バインダー／カーボンナノチューブの重量比）にし、シリコンナノ粒子と黒鉛の混合比を２０：８０に固定した状態で活物質の含有量を異にした以外は実施例２４と同様にして行った。この時、電極層の厚さは、３０ミクロンとなるように調整した。
【０２１１】
上記の技術で製造したコインセルの充放電サイクル試験の結果、１００回充放電サイクル試験後の残存容量は、実施例２８〜３０のいずれも８０％以上の残存容量を示すことを確認した。
【０２１２】
本実施例の場合は、ＣＭＣ／ＳＢＲ混合バインダー及び伝導性カーボンブラックを含む活物質組成物を用いたハーフセルに対するサイクル試験後の残存容量を比較しなかった。しかし、上述した実施例と比較例で述べたように、従来のバインダーを用いる場合は、本発明の伝導性高分子バインダー及びカーボンナノチューブを用いる場合に比べて低いサイクル特性を示すことは自明である。
【０２１３】
これにより、シリコン、ＳｉＯｘ、またはこれらと黒鉛との混合活物質も、本発明の伝導性高分子バインダー及びカーボンナノチューブを用いる場合が、そうでない場合に比べて格段に優れた電池性能を示すことが分かる。
【０２１４】
表５はサイクル試験による残存容量及び残存比を示す。
【０２１５】
【表５】
2021518985.tif 000009
【０２１６】
＜実施例３１及び３２＞電極層の厚さの調整（黒煙／ＳｉＯｘの重量比：８０／２０）
実施例３１及び３２は、黒鉛とＳｉＯｘとを混合した混合活物質を用いて組成物（バインダー／黒煙／ＳｉＯｘ／カーボンナノチューブの重量比：５／７２／１８／５）を作り、これを用いて負電極層の厚さを異にした以外は実施例２４と同様にして行った。実施例３１は電極層の厚さを２５ミクロンとし、実施例３２は電極層の厚さを４０ミクロンとした。
【０２１７】
これらに対するセルテストの結果、実施例３１及び３２は共に１００回サイクル試験後の残存容量が初期値比９３％以上を維持して、電池としての性能に非常に優れることを確認した。
【０２１８】
＜実施例３３〜３４及び比較例２０＞ＣＮＴの長さの調整（黒煙／ＳｉＯｘの重量比：８０／２０）
実施例３３〜３４及び比較例２０は、多層カーボンナノチューブの長さを異にして組成物を作り、これを極板に塗布して電極層を形成した以外は実施例３２と同様にして行った。実施例３３は長さ３０ミクロンの多層カーボンナノチューブを使用し、実施例３４は長さ６０ミクロンの多層カーボンナノチューブを使用した。比較例２０は、長さが２ミクロンと短い多層カーボンナノチューブを使用した。これらの組成物を用いて負電極層を形成した後に表面を尖ったピンセットで引っ掻いた場合、実施例３３及び３４の電極層は、優れた緻密度を示すことが確認されたが、比較例２０の電極層は容易に引っ掛かれることが観察された。これにより、電極層の緻密度を高めるためには、一定の長さ以上のカーボンナノチューブであってこそ効果的であることが分かった。
【０２１９】
また、これらに対する充放電サイクル試験の結果、実施例３３及び３４の場合には、１００回サイクル試験後の残存容量が９３％以上と非常に優れた性能を維持する一方で、比較例２０の場合には、８０％程度であって、実施例３３及び３４よりは劣る性能を示すことが確認された。
【０２２０】
＜実施例３５〜３７及び比較例２１〜２２＞バインダー／カーボンナノチューブの割合（黒煙／ＳｉＯｘの重量比：８０／２０）
実施例３５〜３７及び比較例２１〜２２は、伝導性高分子バインダーとカーボンナノチューブの含有量比を異にした以外は実施例３４と同様にして行った。
【０２２１】
負電極層の緻密度を確認した結果、実施例３５〜３７の場合には、極板と電極層との接着力も良好であり、尖った先端で引っ掻いて評価した緻密度も良好であることが観察された。しかし、比較例の場合には、負電極層の緻密度は良好であるものの、極板との接着力は悪い（比較例２１）か、或いは、極板との接着力は良好であるものの、電極層の緻密度は劣る（比較例２２）など、実施例３５〜３７に比べて劣悪な特性を示した。
【０２２２】
また、１００回の充放電寿命試験の結果（表６参照）、実施例の場合、１００回の寿命試験後の残存容量がいずれも９０％以上を維持するが、比較例２１と比較例２２の場合、１００回の寿命試験後の残存容量が８３％、７５％程度と測定され、実施例３５〜３７に比べて相対的に非常に低い寿命特性を示した。特に、比較例２２は、すなわち、カーボンナノチューブの含有量に比べて遥かに多くの含有量の伝導性高分子バインダーを用いる場合には、１００回の寿命試験後の残存容量が８０％以下に低下するとともに、充電と放電にあまり長時間がかかるという問題点が発見された。
【０２２３】
表６は、サイクル試験による残存容量及び残存比を示す。
【０２２４】
【表６】
2021518985.tif 000010
【０２２５】
前記実施例と比較例の結果を比較すると、本発明の伝導性高分子及びカーボンナノチューブの混合物を用いて、ここに活物質を混合して活物質組成物スラリーを作り、これを用いてリチウムイオン電池を製造すると、電極層が極板との接着力に非常に優れるうえ、電極層自体の緻密度が良好であることが分かる。また、本発明の伝導性高分子バインダーとカーボンナノチューブのみを混合して製造した活物質組成物を用いて電池セルを作る場合、充放電サイクル試験後の残存容量が他のバインダー、すなわち電気絶縁性のバインダーまたはカーボンブラックを用いた場合に比べて遥かに高いことが分かる。したがって、本発明の技術を用いて製造したリチウムイオン電池の寿命特性が大きく向上することが分かる。
【０２２６】
上述のように製造された本発明の活物質組成物を含むリチウムイオン電池の例として図面を参照して説明する。図１及び図２に示すように、前記リチウムイオン電池は、正極集電体１０、正極物質層２０、分離膜３０、負極物質層４０、負極集電体５０、密封のためのガスケット８０及びケース９０で構成される。
【０２２７】
本発明の活物質組成物は、正極物質層２０及び負極物質層４０に使用可能であり、図示されたリチウムイオン電池の構造だけでなく、活物質を用いる一般なリチウムイオン電池に多様に使用可能である。
【産業上の利用可能性】
【０２２８】
本発明のリチウムイオン電池は、電気自動車だけでなく、携帯電話やノートパソコンなど、さまざまな電池を使用する機器に利用可能である。
【図１】
2021518985.tif 000011
【図２】
2021518985.tif 000012
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
リチウムイオン電池であって、
前記リチウムイオン電池の負電極及び正電極のうちのいずれか一方または両方の活物質組成物が、
セルロース系化合物をテンプレートとして用いて合成されたセルロース系伝導性高分子のバインダー、及び
前記セルロース系伝導性高分子のバインダーと他の種類の化合物をテンプレートとして用いて合成された伝導性高分子１種以上とが混合された混合伝導性高分子バインダーのうちの少なくとも一つを含むことを特徴とする、リチウムイオン電池。
【請求項２】
前記セルロース系化合物は、セルロース分子の−ＯＲ基の−Ｒ成分の一部が、水に可溶な成分で置換されており、前記置換度が０．５以上であり；
前記セルロース系化合物は、セルロース分子の−ＯＲの−Ｒ成分がアルキルカルボン酸またはこれらの塩化合物、またはヒドロキシ基であることを特徴とする、請求項１に記載のリチウムイオン電池。
【請求項３】
前記アルキルカルボン酸またはこれらの塩化合物のアルキル基の長さが炭素数１〜４であり、
前記セルロース系化合物は、置換度０．５以上のカルボキシメチルセルロース（ｃａｒｂｏｘｙ  ｍｅｔｈｙｌ  ｃｅｌｌｕｌｏｓｅ：ＣＭＣ）であることを特徴とする、請求項２に記載のリチウムイオン電池。
【請求項４】
前記セルロース系化合物は、重量平均分子量が５０，０００〜４，０００，０００ｇ／ｍｏｌｅであり、
これらをテンプレートとして用いて合成された伝導性高分子は、アニリン、ピロール、チオフェン、３，４−エチレンジオキシチオフェン及びこれらから変性された変性伝導性高分子のうちの少なくとも一つを含み、
前記伝導性高分子の表面抵抗が１０８オーム／面積以下であることを特徴とする、請求項１〜３のいずれか一項に記載のリチウムイオン電池。
【請求項５】
前記セルロース系伝導性高分子は、
ポリ（３，４−エチレンジオキシチオフェン）：カルボキシメチルセルロース（ＰＥＤＯＴ：ＣＭＣ）であって、テンプレートとしてのカルボキシメチルセルロース（ＣＭＣ）とモノマーとしてのＥＤＯＴとが、ＥＤＯＴ１モルに対してＣＭＣを０．２〜５モル比の範囲で含んで合成され、
前記ＰＥＤＯＴ：ＣＭＣの水分散液に含まれているＰＥＤＯＴ：ＣＭＣの固形分含有量が１〜１０％であることを特徴とする、請求項４に記載のリチウムイオン電池。
【請求項６】
前記セルロース系伝導性高分子のバインダーのテンプレートは、前記セルロース系化合物にアクリル系化合物を混合した混合テンプレートであることを特徴とする、請求項１〜５のいずれか一項に記載のリチウムイオン電池。
【請求項７】
前記セルロース系化合物は、カルボキシメチルセルロースであり、前記他の種類の化合物は、アクリル系高分子がポリアクリル酸であり、
バインダー水分散液に含まれている混合テンプレートで合成された伝導性高分子の固形分含有量は１〜１０％であり、
前記カルボキシメチルセルロースと前記ポリアクリル酸の重量比は（９５：５）〜（５：９５）であることを特徴とする、請求項６に記載のリチウムイオン電池。
【請求項８】
前記他の種類の化合物は、水溶液の状態で水素イオン指数（ｐＨ）が２〜６の範囲である高分子化合物またはポリスチレンスルホン酸（ｐｏｌｙｓｔｙｒｅｎｅｓｕｌｆｏｎｉｃ  ａｃｉｄ；ＰＳＳＡ）であり、
バインダー水分散液に含まれている全体伝導性高分子バインダーの固形分含有量が１〜１０％であることを特徴とする、請求項１〜７のいずれか一項に記載のリチウムイオン電池。
【請求項９】
前記他の種類の化合物は、ポリアクリル酸（ＰＡＡ）及びポリスチレンスルホン酸（ｐｏｌｙｓｔｙｒｅｎｅｓｕｌｆｏｎｉｃ  ａｃｉｄ；ＰＳＳＡ）のうちの少なくとも一つを含むものであり、
前記セルロース系化合物をテンプレートとして用いて合成された伝導性高分子と他の種類の化合物をテンプレートとして合成された伝導性高分子との混合割合は、一つの成分が重量比で５％以上であることを特徴とする、請求項８に記載のリチウムイオン電池。
【請求項１０】
前記活物質組成物が電極層の緻密度及び伝導度の増進のためのカーボンナノチューブをさらに含むことを特徴とする、請求項１〜９のいずれか一項に記載のリチウムイオン電池。
【請求項１１】
前記活物質組成物におけるカーボンナノチューブは、伝導性高分子バインダーの固形分１００重量部に対して５〜３００重量部であることを特徴とする、請求項１０に記載のリチウムイオン電池。
【請求項１２】
前記カーボンナノチューブは、単層カーボンナノチューブ、二層カーボンナノチューブ及び多層カーボンナノチューブのうちのいずれか一つまたは２つ以上の組み合わせであり、
前記カーボンナノチューブの長さは、５〜１００ミクロンであることを特徴とする、請求項１０または１１に記載のリチウムイオン電池。
【請求項１３】
前記活物質組成物は、負極活物質組成物であって、
シリコン成分を有効成分とする負極活物質、または前記シリコン成分に黒鉛が含まれている負極活物質を含むことを特徴とする、請求項１〜１２のいずれか一項に記載のリチウムイオン電池。
【請求項１４】
前記負極活物質の前記シリコン成分がシリコンまたはシリコン系酸化物成分であり、前記シリコン成分を有効成分として含む負極活物質の場合、前記負極活物質の含有量が前記負極活物質組成物の全体固形分の重量に対して１０〜８５重量％であるか、或いは、
前記負極活物質が、前記シリコンまたは前記シリコン系酸化物成分に前記黒鉛が含まれている負極活物質である場合、前記負極活物質の含有量が前記負極活物質組成物の全体固形分の重量に対して４０〜９８重量％であることを特徴とする、請求項１３に記載のリチウムイオン電池。
【請求項１５】
前記黒鉛と混合される前記シリコンまたは前記シリコン系酸化物成分の含有量は全体の前記負極活物質の１〜９０重量％であることを特徴とする、請求項１４に記載のリチウムイオン電池。
【請求項１６】
前記負極活物質組成物を含む負電極活物質スラリー組成物の含有量は、前記負電極活物質スラリーの全体固形分含有量の５〜６０重量％であり、前記負電極の厚さは、２〜５０ミクロンであることを特徴とする、請求項１３〜１５のいずれか一項に記載のリチウムイオン電池。
【請求項１７】
前記負極活物質が、前記シリコン成分を単独で有効成分として含む負極活物質である場合、負極層の厚さは５〜４０ミクロンであるか、或いは、
前記負極活物質が、前記シリコンまたは前記シリコン系酸化物成分に前記黒鉛が含まれている負極活物質である場合、前記負極層の厚さは５〜５０ミクロンであることを特徴とする、請求項１３〜１６のいずれか一項に記載のリチウムイオン電池。
【請求項１８】
負電極活物質スラリーの粘度調整用に増粘剤をさらに添加し、前記負電極活物質スラリー粘度調整用増粘剤は、ヒドロキシプロピルセルロース、エチルセルロース、カルボキシメチルセルロースを含むセルロース系増粘剤、または
重量平均分子量１，０００，０００ｇ／ｍｏｌｅ以上のアクリル系高分子化合物であることを特徴とする、請求項１３〜１７のいずれか一項に記載のリチウムイオン電池。
【請求項１９】
前記活物質組成物が正極活物質組成物であり、
正極活物質は、リチウム、マンガン、ニッケル、コバルト及びアルミニウム成分のうちの少なくとも一つを含むことを特徴とする、請求項１〜１２のいずれか一項に記載のリチウムイオン電池。
【請求項２０】
リチウムイオン電池の負電極または正電極の活物質組成物に使用されるバインダーにおいて、
前記バインダーは、
セルロース系化合物をテンプレートとして用いて合成されたセルロース系伝導性高分子のバインダー、及び
前記セルロース系伝導性高分子のバインダーと他の種類の化合物をテンプレートとして用いて合成された伝導性高分子１種以上とが混合された混合伝導性高分子バインダーのうちの少なくとも一つを含むバインダーであることを特徴とする、リチウムイオン電池の活物質組成物用バインダー。
【請求項２１】
前記セルロース系伝導性高分子のバインダーのテンプレートは、前記セルロース系化合物にアクリル系化合物を混合した混合テンプレートであることを特徴とする、請求項２０に記載のリチウムイオン電池の活物質組成物用バインダー。
【請求項２２】
前記バインダーは、ポリアクリル酸（ＰＡＡ）及びポリスチレンスルホン酸（ｐｏｌｙｓｔｙｒｅｎｅｓｕｌｆｏｎｉｃ  ａｃｉｄ；ＰＳＳＡ）のうちの少なくとも一つを含むものであり、
前記他の種類の化合物をテンプレートとして用いて合成された伝導性高分子の混合割合は、一つの成分が重量比で５％以上であることを特徴とする、請求項２０または２１に記載のリチウムイオン電池の活物質組成物用バインダー。
【国際調査報告】
2021518985.tif 000013
2021518985.tif 000014
2021518985.tif 000015
2021518985.tif 000016
2021518985.tif 000017
2021518985.tif 000018